(57)【特許請求の範囲】
【請求項１】
第一基材又は電極層と第二基材又は電極層の間にサンドイッチされる、電気泳動流体又は液晶で充填されトップ−シールされるディスプレーセルを含んで成る電気泳動又は液晶ディスプレーであって、高誘電性ポリマー又はオリゴマーと放射線硬化性組成物を含んで成る接着組成物を用いて、該第二基材又は電極層は、電気泳動流体又は液晶で充填されトップ−シールされるディスプレーセルにラミネートされる電気泳動又は液晶ディスプレー。
【請求項２】
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、ジエンコポリマー、シロキサンコポリマー、セルロース誘導体、アラビアゴム、アルギン酸エステル、レシチン、アミノ酸から誘導されるポリマー及びそれらの混合物から成る群から選択される請求項１に記載の電気泳動又は液晶ディスプレー。
【請求項３】
該高誘電率ポリマー又はオリゴマーは、官能化ポリウレタンである請求項１に記載の電気泳動又は液晶ディスプレー。
【請求項４】
該官能化ポリウレタンは、ヒドロキシル末端ポリエステルポリウレタンである請求項３に記載の電気泳動又は液晶ディスプレー。
【請求項５】
該放射線硬化性組成物は、多官能価モノマー又はオリゴマーを含んで成る請求項１に記載の電気泳動又は液晶ディスプレー。
【請求項６】
該接着組成物は、架橋剤を更に含んで成る請求項１に記載の電気泳動又は液晶ディスプレー。
【請求項７】
該接着組成物は、触媒を更に含んで成る請求項６に記載の電気泳動又は液晶ディスプレー。
【請求項８】
電気泳動流体又は液晶で充填され、高誘電性ポリマー又はオリゴマーと放射線硬化性組成物を含んで成るトップ−シーリング組成物でトップ−シールされるディスプレーセルを含んで成る電気泳動又は液晶ディスプレー。
【請求項９】
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、ジエンコポリマー、シロキサンコポリマー、セルロース誘導体、アラビアゴム、アルギン酸エステル、レシチン及びアミノ酸からの誘導体から成る群から選択される請求項８に記載の電気泳動又は液晶ディスプレー。
【請求項１０】
該高誘電性ポリマー又はオリゴマーは、官能化ポリウレタンである請求項８に記載の電気泳動又は液晶ディスプレー。
【請求項１１】
該官能化ポリウレタンは、ヒドロキシル末端ポリエステルポリウレタンである請求項１０に記載の電気泳動又は液晶ディスプレー。
【請求項１２】
該放射線硬化性組成物は、多官能性モノマー又はオリゴマーを含んで成る請求項８に記載の電気泳動又は液晶ディスプレー。
【請求項１３】
該トップシーリング組成物は、更に架橋剤を含んで成る請求項８に記載の電気泳動又は液晶ディスプレー。
【請求項１４】
該トップシーリング組成物は、更に触媒を含んで成る請求項１３に記載の電気泳動又は液晶ディスプレー。
【請求項１５】
電気泳動又は液晶ディスプレーの物理機械特性及び電気光学特性を向上する方法であって、
高誘電性ポリマー又はオリゴマーと放射線硬化性組成物を含んで成る接着組成物で基材又は電極層と、電気泳動流体又は液晶で充填されトップ−シールされるディスプレーセルを結合することを含んで成る方法。
【請求項１６】
電気泳動又は液晶ディスプレーの物理機械特性及び電気光学特性を向上する方法であって、
該高誘電性ポリマー又はオリゴマーと放射線硬化性組成物を含んで成るトップ−シーリング組成物を用いて、電気泳動流体又は液晶で充填されるディスプレーセルをシールすることを含んで成る方法。
【請求項１７】
ａ）電極又は基材層上の、電気泳動流体又は液晶で充填されトップ−シールされるディスプレーセルのアレイ、及び
ｂ）高誘電性ポリマー又はオリゴマーと放射線硬化性組成物を含んで成る接着組成物から形成される接着層で、該電気泳動流体又は液晶で充填されトップ−シールされるディスプレーセルのトップに接着される一時的基材層
を含んで成る半仕上げディスプレーパネル。
【請求項１８】
ａ）一時的基材層上の、電気泳動流体又は液晶で充填されトップ−シールされるディスプレーセルのアレイ、及び
ｂ）高誘電性ポリマー又はオリゴマーと放射線硬化性組成物を含んで成る接着組成物から形成される接着層で、該電気泳動流体又は液晶で充填されトップ−シールされるディスプレーセルのトップに接着される電極又は基材層
を含んで成る半仕上げディスプレーパネル。
【請求項１９】
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、セルロース誘導体、アラビアゴム、アルギン酸エステル、レシチン及びアミノ酸から誘導されるポリマーから成る群から選択される請求項１７又は１８に記載の半仕上げディスプレーパネル。
【請求項２０】
該放射線硬化性組成物は、多官能価モノマー又はオリゴマーを含んで成る請求項１７又は１８に記載の半仕上げディスプレーパネル。
【請求項２１】
該接着組成物は、架橋剤を更に含んで成る請求項１７又は１８に記載の半仕上げディスプレーパネル。
【請求項２２】
該接着組成物は、触媒を更に含んで成る請求項２１に記載の半仕上げディスプレーパネル。
【請求項２３】
ａ）電極又は基材層上の、電気泳動流体又は液晶で充填されるディスプレーセルのアレイであり、該電気泳動流体又は液晶で充填されるディスプレーセルは、高誘電性ポリマー又はオリゴマーと放射線硬化性組成物を含んで成るトップ−シール組成物で、トップ−シールされ、及び
ｂ）該電気泳動流体又は液晶で充填されトップーシールされるディスプレーセルのトップにラミネートされる一時的基材
を含んで成る半仕上げディスプレーパネル。
【請求項２４】
ａ）一時的基材上の、電気泳動流体又は液晶で充填されるディスプレーセルのアレイであり、該電気泳動流体又は液晶で充填されるディスプレーセルは、高誘電性ポリマー又はオリゴマーと放射線硬化性組成物を含んで成るトップ−シール組成物で、トップ−シールされ、及び
ｂ）該電気泳動流体又は液晶で充填されトップ−シールされるディスプレーセルのトップにラミネートされる電極又は基材層
を含んで成る半仕上げディスプレーパネル。
【請求項２５】
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、セルロース誘導体、アラビアゴム、アルギン酸エステル、レシチン及びアミノ酸から誘導されるポリマーから成る群から選択される請求項２３又は２４に記載の半仕上げディスプレーパネル。
【請求項２６】
該放射線硬化性組成物は、多官能価モノマー又はオリゴマーを含んで成る請求項２３又は２４に記載の半仕上げディスプレーパネル。
【請求項２７】
該トップ−シーリング組成物は、架橋剤を更に含んで成る請求項２３又は２４に記載の半仕上げディスプレーパネル。
【請求項２８】
該トップ−シーリング組成物は、触媒を更に含んで成る請求項２７に記載の半仕上げディスプレーパネル。
【請求項２９】
電気泳動又は液晶ディスプレーの接着特性及び物理機械特性を向上する方法であって、
ａ）請求項１７、１８、２３又は２４に記載した半仕上げディスプレーパネルの接着層又は接着／シーリング層は、更に触媒又は光開始剤を含み、一時的基材の剥離前又は剥離後、請求項１７、１８、２３又は２４に記載した半仕上げディスプレーパネルの接着層又は接着／シーリング層の触媒又は光開始剤を活性化すること、
ｂ）一時的基材を有さない該活性化された半仕上げディスプレーパネルを、第二電極又は基材層とラミネートすること、及び場合により
ｃ）該完成ディスプレーパネルを後硬化すること
を含んで成る方法。
【請求項３０】
パネルは、ロールの形態である請求項１７、１８、２３又は２４に記載した半仕上げディスプレーパネル。
【請求項３１】
該接着組成物は、グラフト可能ポリマー又はコポリマーを更に含んで成る請求項１に記載の電気泳動又は液晶ディスプレー。
【請求項３２】
該グラフト可能ポリマー又はコポリマーは、セルロース誘導体又はポリビニルアルコール誘導体である請求項３１に記載の電気泳動又は液晶ディスプレー。
【請求項３３】
該接着組成物は、光開始剤を更に含んで成る請求項３１に記載の電気泳動又は液晶ディスプレー。
【請求項３４】
該トップ−シーリング組成物は、グラフト可能ポリマー又はコポリマーを更に含んで成る請求項８に記載の電気泳動又は液晶ディスプレー。
【請求項３５】
該グラフト可能ポリマー又はコポリマーは、セルロース誘導体又はポリビニルアルコール誘導体である請求項３４に記載の電気泳動又は液晶ディスプレー。
【請求項３６】
該トップ−シーリング組成物は、更に光開始剤を含んで成る請求項３４に記載の電気泳動又は液晶ディスプレー。
【発明の詳細な説明】
【技術分野】
【０００１】
本発明は、物理機械的特性及びディスプレーのコントラスト比を向上する組成物及び方法に関し、改良された物理機械的特性を有する半仕上げ及び完成ディスプレー並びにそれらの製造方法にも関する。
【背景技術】
【０００２】
電気泳動ディスプレー（ＥＰＤ）は、溶媒に懸濁した帯電したピグメント粒子の電気泳動現象に基づく非発光性デバイスである。それは、１９６９年に初めて提案された。ディスプレーは、通常、スペーサーで分離され、相互に対向して配置されている、電極を有する二枚のプレートを含んで成る。電極の一つは、通常透明である。分散されている帯電したピグメント粒子で着色されている溶媒を含む電気泳動流体は、その二つのプレートの間に入れられる。電圧を二つの電極間に印加したとき、ピグメント粒子は、一方から他方へ移動し、観察側から見ることができるピグメント粒子の色又は溶媒の色を生じさせる。
【０００３】
いくつかの異なるタイプのＥＰＤパネルがある。パーティション（又は仕切り）タイプのＥＰＤ（M.A. Hopper and V. Novotny, IEEE Trans. Electr. Dev., 26(8): 1148-1152(1979)）においては、粒子の望ましくない動き、例えば、沈降を防止するために、より小さいセルに空間を分割するためのパーティションが二つの電極間にある。マイクロカプセルタイプのＥＰＤ（米国特許第５，９６１，８０４及び５，９３０，０２６号明細書に開示されている）は、実質的に二次元のマイクロカプセルの配置を有し、マイクロカプセルの各々は、その中に誘電溶媒と、誘電溶媒と視覚的に対照する帯電したピグメント粒子のサスペンジョンからできている電気泳動組成物を有する。他のタイプのＥＰＤ（米国特許第３，６１２，７５８号明細書）は、パラレル・ライン・リザーバー（又は平行線リザーバー：parallel line reservoir）から形成される電気泳動セルを有する。チャンネル状の電気泳動セルは、透明電極で覆われて、透明電極と電気的に接触している。パネルを見る側の透明ガラス層が、透明電極上に重なる。
【０００４】
改良されたＥＰＤ技術が、同時係属出願、米国シリアルナンバー０９／５１８，４８８、２０００年３月３日出願（ＷＯ０１／６７１７０と対応）、米国シリアルナンバー０９／６０６，６５４、２０００年６月２８日出願（ＷＯ０２／０１２８２１と対応）及び米国シリアルナンバー０９／７８４，９７２、２００１年２月１５日出願（ＷＯ０２／６５２１５と対応）、米国シリアルナンバー０９／８７９，４０８、２００１年６月１１日に出願（ＷＯ０２／１００１５５と対応）、米国シリアルナンバー０９／８７４，３９１、２００１年６月４日出願（ＷＯ０２／９８９７７と対応）、米国シリアルナンバー６０／３９６，６８０、２００２年６月１７日出願及び米国シリアルナンバー６０／４０８，２５６、２００２年９月４日に開示されており、これらの内容の全ては、参照することで本明細書に組み込まれる。
【０００５】
典型的なマイクロカップ系ディスプレーセルを図１に示す。セル（１０）は、壁（１０ｂ）によってサブセル又はマイクロカップ（１０ａ）に仕切られており、第一電極層（１１）及び第二電極層（１２）（それらの少なくとも一つは透明である）の間にサンドイッチされている。場合により、プライマー層（１３）は、セル（１０）と第一電極層（１１）の間に存在する。サブセル又はマイクロカップ（１０ａ）は、誘電媒体（１０ｄ）に分散されたピグメント粒子（１０ｃ）を含んで成る電気泳動流体で満たされる。充填されたマイクロカップは、シール層（１４）でシールされ、場合により接着剤（１５）を有する第二電極層（１２）とラミネートされる。インプレイン・スイッチング（in-plane switching）ＥＰＤの場合、両方のインプレイン電極は、ＥＰＤの同じ側にあってよく、上述の電極層の一つは、絶縁性基材で置き換えてもよい。
【０００６】
ディスプレーパネルは、ＷＯ０１／６７１７０に開示されているように、ホトリソグラフィー又はマイクロエンボス加工によって製造してもよい。マイクロエンボス加工では、エンボス加工可能組成物が第一電極層（１１）の導電体上にコートされ、加圧及び／又は加熱下でエンボス加工されて、マイクロカップのアレイを製造する。
【０００７】
エンボス加工可能組成物は、熱可塑性プラスチック、熱硬化性プラスチック又はそれらの前駆体を含んで成ってよく、それらは、多官能価アクリレート又はメタクリレート、ビニルベンゼン、ビニルエーテル、エポキサイド、それらのポリマー又はオリゴマー等から成る群から選択され得る。多官能価アクリレート及びそれらのオリゴマーが、最も好ましい。多官能価エポキサイドと多官能価アクリレートの組み合わせも、望ましい物理的−機械的特性を達成するために極めて有用である。例えば、ウレタンアクリレート又はポリエステルアクリレート等の可撓性を付与する架橋可能オリゴマーも、通常マイクロカップの耐屈曲性を向上するために加えられる。組成物は、オリゴマー、モノマー、添加剤及び場合によりポリマーを含み得る。エンボス加工可能組成物のガラス転移温度（Ｔｇ）は、通常約−７０℃〜約１５０℃、好ましくは約−４５℃〜約５０℃の範囲である。
【０００８】
マイクロエンボス加工は、典型的には、エンボス加工可能組成物のＴｇより高い温度で行われる。加熱されたメールモールド（male mold）は該モールドがプレスする加熱されたハウジング基材を使用して、マイクロエンボス加工温度及び圧力を制御してよい。
【０００９】
エンボス加工可能組成物を硬化する間又は硬化後、脱型してサブセル又はマイクロカップ（１０ａ）が現れる。エンボス加工可能組成物の硬化は、照射、熱又は湿気による架橋、溶媒の蒸発、冷却により達成してよい。エンボス加工可能組成物の硬化をＵＶ照射によって達成する場合、ＵＶは、透明導電性層を通って熱可塑性プラスチック、熱硬化性又は前駆体層上に照射してよい。別法では、ＵＶランプは、モールドの内側に配置してよい。この場合、モールドは、透明であり、ＵＶ光は予めパターンを施したメールモールドを通り、エンボス加工可能組成物に照射できなければならない。
【００１０】
サブセル又はマイクロカップ（１０ａ）及び電極層（１１）間の接着（又は密着）及びモールドの離型性を向上するために、電極層（１１）に場合により薄いプライマー層（１３）がプレコートされる。プライマー層の組成は、エンボス加工可能組成物と同じでも異なっていてもよい。
【００１１】
一般的に、各マイクロカップ又はサブセルの寸法は、約１０２〜１０６μｍ２、好ましくは約１０３〜約５×１０４μｍ２の範囲であってよい。セルの深さは、約３〜約１００μｍ、好ましくは約１０〜約５０μｍの範囲であってよい。開口部の面積と全面積との比は、約０．０５〜約０．９５、好ましくは約０．４〜約０．９の範囲であってよい。開口部の幅は、開口部の端から端で、通常約１５〜約５００μｍ、好ましくは約２５〜約３００μｍの範囲である。
【００１２】
マイクロカップは、電気泳動流体で充填し（又は満たし）、米国シリアルナンバー０９／５１８，４８８（ＷＯ  ０１／６７１７０と対応）及び米国シリアルナンバー０９／８７４，３９１（ＷＯ  ０２／９８９７７）（これらの内容は、参照することで本願明細書に組み込まれる）に記載された方法の一つの方法でトップ−シールされる（又は上部が封止される）。例えば、溶媒とトップ−シール材（又は上部封止材）を含んで成るトップ−シール組成物で充填したマイクロカップをオーバーコートすることを伴うツーパス法（two pass method）により、達成してよい。トップ−シール組成物は、電気泳動流体と本質的に不相溶性であり、電気泳動流体より密度は重くない。溶媒の蒸発により、シール組成物は、電気泳動流体の上に優良なシームレスシールを形成する。トップ−シール層を、熱、放射線、電子線又は他の硬化方法によって更に硬化してよい。熱可塑性エラストマーを含んで成る組成物を用いてシールすることが特に好ましい。別法では、トップ−シールは、シール組成物を電気泳動流体に分散し、電気泳動流体と一緒にマイクロカップに充填するワン−パス法（one-pass method）によって、達成してよい。トップ−シール組成物は、電気泳動流体と本質的に不相溶であり、電気泳動流体より軽い。相分離及び溶媒蒸発の際に、トップ−シール組成物は、電気泳動流体の上に浮かび、その上にシームレスシール層を形成する。トップ−シール層は、熱、放射線又は他の硬化方法によって更に硬化してもよい。
【００１３】
トップ−シールされたマイクロカップは、場合により接着層（１５）でプレコートされた第二電極層で、最後にラミネートする。
【００１４】
透過又は反射液晶ディスプレーは、同時係属出願シリアルナンバー０９／７５９，２１２（２００１年１月１１日出願、ＷＯ  ０２／５６０９７に対応）及びシリアルナンバー６０／４２９，１７７（２００２年１１月２５日出願）（これらの内容は、参照することで本明細書に組み込まれる）に記載されたマイクロカップ技術により製造してよい。
【００１５】
マイクロカップ及びトップ−シール技術から製造されるディスプレーは、ディスプレー技術の分野に重要な進歩を示す。マイクロカップ型ディスプレーは、接着層とシール層を有してよく、大部分の一般的に用いられる接着剤は、強いコンデンサー効果を示してよい。親水性接着剤の使用又は接着剤に導電性添加剤を添加することは、コンデンサー効果を伴う問題を緩和し得るが、これらの可能な療法は、例えば、湿気への感受性、望ましくない電流のリーク又はショート等の後退を、しばしばもたらす。
【００１６】
同時係属出願シリアルナンバー１０／６５１，５４０（２００３年８月２９日出願）に、接着性と電気泳動ディスプレーのスイッチング性能を向上する方法が開示されている。その方法は、接着又はトップ−シール層として、高誘電性ポリマー又はオリゴマー及び場合により架橋剤を含んで成る組成物を利用することを伴う。開示された方法では、熱硬化工程が典型的に必要とされる。不幸なことに、電気泳動流体の誘電性溶媒の望ましくない蒸発を防止するために典型的に用いられる特に低い温度では、極めて遅い工程である。しかし、コーティング溶液のグリーンタイム（green time）を犠牲にして、熱硬化をスピードアップするために架橋反応用触媒を用いてもよい。低い熱硬化温度は、ガラス状態効果のため、硬化したトップ−シール又は接着層の低Ｔｇも生じ得、硬化系のＴｇが硬化温度に近づくと、熱硬化反応は著しく遅くなる。従って、操作温度がトップ−シール組成物のＴｇに近づくにつれてピグメント粒子が、トップ−シール層にくっつく傾向にあるので、低Ｔｇトップ−シール又は接着層は、低下したＥＰＤ温度許容度（又はラチチュード）を生ずる。
【００１７】
熱硬化トップ−シーリング／接着層の他の短所は、電極層又は支持基材上に引き続きラミネーションするグリーンタイムが短いことである。その結果として、熱硬化シーリング又は接着層を用いて製造されるディスプレーパネルは、しばしば顧客に運ぶ前に、ラミネートされる電極層（１２）を有する完成ディスプレーパネルである。この完成又は予めラミネートされた構造は、種々の顧客（又はカスタマー）の仕様に合致するように、パネル製造時に所定の種々の電極パターン又はデザイン（又は設計）を必要とする。片側に、一般的な（又は共通の）パターンが付されていない電極層又は絶縁性基材を必要とする電気泳動又は液晶ディスプレー用に、シーリング又は接着層がロールの背面にくっつくことを防止するために、剥離ライナー（又はリリース・ライナー：release liner）等の一時的基材を用いてラミネートされ、充填されシールされるマイクロカップを含んで成る大きなロールの半仕上げディスプレーパネルを顧客に供給することによって、製造操作を簡素化することが、強く望まれている。半仕上げディスプレーパネルのロールを受け取ると、カスタマーは、それを所望の形式及び寸法に切断し、一時的基材を取り除いて、シーリング又は接着層を暴露し、パネルを所望の電極デザインを有する第二電極層とラミネートして、種々の用途のディスプレーパネルアセンブリに完成する。別法では、コーティング、印刷、蒸着、スパッタリング又はそれらの組み合わせ等の方法を用いてシールされるマイクロカップに、第二基材又は電極層を配置して、カスタマーの特定のニーズに合致させてもよい。シールされるマイクロカップ又は第二電極層に、保護オーバーコートを適用し、完成パネルの光学的又は物理機械的特性（physicomechanical property）を更に向上してもよい。その後、モジュールアセンブリ用に、完成ディスプレーパネルを準備する。
【発明の開示】
【発明が解決しようとする課題】
【００１８】
この新しい製造物（又はプロダクツ）の概念は、製造方法を著しく簡略化し、コストを低減する。この製造物の概念を可能にするために、接着層又はシーリング層は、基材又は電極層にラミネーションする前に、長いグリーンタイムを有し、基材又は電極層上にラミネーション後、速い後硬化速度を有することが非常に望まれる。
【課題を解決するための手段】
【００１９】
本発明の第一の要旨は、高誘電性ポリマー又はオリゴマー及び放射線硬化性組成物を含んで成るトップ−シーリング（又は上部封止：top-sealing）又は接着組成物に向けられている。第一基材又は電極層上に構成されるディスプレーセル内に、ディスプレー流体が充填されトップ−シール（又は上部封止：top-sealed）される、マイクロカップタイプの電気泳動又は液晶ディスプレー又はデバイスを含むパーティションタイプのものの中で、そのトップ−シーリング又は接着組成物を使用してよい。このディスプレーシーリング方法は、「トップシーリング方法（又は上部封止方法：top sealing process）」とよんでよい。第二基材又は電極層をディスプレーセル上に配置する前に、ディスプレーセルをトップシールする。
【００２０】
本発明の第二の要旨は、高誘電性ポリマー又はオリゴマー及び放射線硬化性組成物を含んで成る組成物から形成される接着又はトップシーリング層を有する電気泳動又は液晶ディスプレー又はデバイスに向けられている。
【００２１】
本発明の第三の要旨は、サンドイッチ状構造を有する種々の「半仕上げ（又は半完成）パネル」に向けられている。半仕上げパネルは、リリースライナー（又は剥離ライナー：release liner）等の一時的基材と第一電極又は基材層との間にサンドイッチされ、充填されトップ−シールされるディスプレーセルのアレイを含んで成る。
【００２２】
本発明のこの要旨の一の態様において、充填されトップ−シールされるディスプレーセルのアレイを、第一電極又は基材層上に形成し、一時的基材を、本発明の接着層を用いて、充填されトップ−シールされるディスプレーセル上にラミネートしてよい。
【００２３】
第二の態様において、充填されトップ−シールされるディスプレーセルのアレイを一時的基材上に形成し、第一電極又は基材層を、本発明の接着層を用いて、充填されトップ−シールされるディスプレーセル上にラミネートしてよい。
【００２４】
第三の態様において、充填されトップ−シールされるディスプレーセルのアレイを一時的基材上に形成し、コーティング、印刷、蒸着、スパッタリング又はそれらの組み合わせ等の方法により、充填されトップ−シールされるディスプレーセル上に、第一電極又は基材層を配置してよい。この態様において、ディスプレーセルも、本発明のトップ−シーリング組成物を用いてシールする。
【００２５】
第四の態様において、充填されトップ−シールされるディスプレーセルのアレイを、一時的基材上に形成してよい。本発明の接着層をトップ−シールされるディスプレーセル上にコートして、第一電極又は基材層を、コーティング、印刷、蒸着、スパッタリング又はそれらの組み合わせ等の方法により、充填されトップ−シールされたディスプレーセル上に配置してよい。
【００２６】
第五の態様において、充填されトップ−シールされるディスプレーセルのアレイを、第一電極又は基材層上に形成し、一時的基材を、追加の接着層を用いないで、充填されトップ−シールされるディスプレーセル上にラミネートしてよい。この態様において、ディスプレーセルを、本発明のトップ−シーリング組成物を用いてシールする。
【００２７】
第六の態様において、充填されトップ−シールされるディスプレーセルのアレイを、一時的基材上に形成し、第一電極又は基材層を、追加の接着層を用いないで、充填されトップ−シールされるディスプレーセルとラミネートしてよい。この態様において、ディスプレーセルも、本発明のトップ−シーリング組成物を用いてシールする。
【００２８】
本発明の第四の要旨は、二つの一時的基材の間にサンドイッチされる、充填されトップ−シールされるディスプレーセルのアレイを含んで成る半仕上げパネルに向けられている。充填されトップ−シールされるセルを第一の一時的基材上に形成する。一の態様において、充填されるセルを本発明のトップ−シーリング組成物を用いてシールして、第二の一時的基材上にラミネートする。第二の態様において、本発明の接着組成物を用いて、充填されトップ−シールされるディスプレーセルに第二の一時的基材をラミネートする。半仕上げパネルを完成パネルに変えるために、二つの一時的基材を取り除き、二つの永久的基材層（その中の一つは電極層を含む）を、充填されトップ−シールされるディスプレーセルのパネルの両側にラミネートする。別法では、永久的基材又は電極層を、コーティング、印刷、蒸着、スパッタリング又はそれらの組み合わせ等の方法により、充填されトップ−シールされるディスプレーセルに配置してよい。
【００２９】
本発明の第五の要旨は、半仕上げディスプレーパネルの製造方法及び半仕上げディスプレーパネルを完成ディスプレーパネルに変える方法に向けられている。
【００３０】
本発明の第六の要旨は、特に第二基材又は電極層が放射線又はＵＶに対して不透明な場合、電気泳動又は液晶ディスプレー又はデバイスの接着及び物理機械的特性を向上する方法に向けられている。その方法は、（１）一時的基材を除去前又は除去後、半仕上げパネルの接着又はトップ−シーリング／接着層内の触媒又は光開始剤を、熱又は放射線により活性化すること、（２）一時的基材を有さない活性化された半仕上げパネル構造を、第二基材又は電極層上にラミネートすること、（３）完成ディスプレーパネルを熱又は放射線により後硬化することを含んで成る。もし、放射線を用いて、トップ−シーリング／接着又は接着層を後硬化する場合、電気泳動流体の光を遮る効果を減少するために、場合により電界をオンにして、パネルのいずれかの側から、暴露してよい。
【００３１】
本発明の第七の要旨は、電気泳動又は液晶ディスプレー又はデバイスの物理機械的及び電気光学的特性を向上（又は改良）する方法であって、高誘電性ポリマー又はオリゴマー及び放射線硬化性組成物を含んで成るシーリング層を、ディスプレー流体上に形成することを含んで成る方法に向けられている。
【００３２】
本発明の第八の要旨は、電気泳動又は液晶ディスプレー又はデバイスの物理機械的及び電気光学的特性を向上（又は改良）する方法であって、高誘電性ポリマー又はオリゴマー及び放射線硬化性組成物を含んで成る接着組成物を用いて、ディスプレーの一の要素（例えば、充填されシールされるディスプレーセルのアレイ）ともう一つの他の要素（例えば、電極又は基材層）を接着することを含んで成る方法に向けられている。
【００３３】
本発明の第九の要旨は、電気泳動又は液晶ディスプレー又はデバイスの物理機械的及び電気光学的特性（又は性質）を向上（又は改良）するために、トップ−シーリング又は接着層としての、高誘電性ポリマー又はオリゴマー及び放射線硬化性組成物の使用に向けられている。
【００３４】
定義
本明細書に他に定義されていない場合、本明細書で用いられている全ての技術用語は、それらが通常用いられ、当業者によって理解されるそれらの常套の定義に基づいて用いられる。使用される材料を特定するために商品名を使用し、それらの供給元も記載した。
【００３５】
用語「Ｄｍａｘ」は、ディスプレーの達成可能最大光学濃度（又は光学密度）を意味する。
用語「Ｄｍｉｎ」は、ディスプレーのバックグラウンドの最小光学濃度を意味する。
用語「コントラスト比」は、Ｄｍｉｎ状態の電気泳動ディスプレーの％反射率と、Ｄｍａｘ状態のディスプレーの％反射率との比として定義される。
【００３６】
用語「ディスプレーセル」は、電気泳動流体で充填されるディスプレーセルのみならず、液晶組成物で充填されるディスプレーセルも包含することを意図する。更に、本発明の明細書において「ディスプレーセル」は、好ましくは、ＷＯ  ０１／６７１７０に記載のいずれかの方法に基づくマイクロカップから製造されるディスプレーセルである。複数形（即ち、display cells）を用いるが、それにより保護範囲を制限することを意図するものではない。ディスプレーは、複数のディスプレーセル又は一つの唯一のディスプレーセル（例えば、一つの液晶ディスプレー）を有してよいことを理解するべきである。
【００３７】
用語「トップ−シーリング」は、第一基材又は電極層上に構成されるディスプレーセルが充填されトップ−シールされる（又は上部が封止される）シーリング方法（工程又はプロセス）を意味することを意図する。常套のエッジシール方法（又は端部シールプロセス）において、二つの基材又は電極層とエッジシール接着剤が、セル中にディスプレー流体を含むため（又は囲む）ために必要である。これに対し、トップ−シーリング方法においては、第二基材又は電極層をディスプレーセル上に配置する前に、ディスプレー流体を含ませ、トップ−シールする。
【００３８】
用語「ディスプレーパネル」は、例えば、二つの電極層、一つの電極層と一つの基材層、一つの一時的基材と一つの電極層、一つの一時的基材と一つの永久的基材層、又は二つの一時的基材層の間にサンドイッチされてよい、充填されシールされるディスプレーセルのアレイを意味することを意図する。
【００３９】
用語「半仕上げディスプレーパネル」は、一つの一時的基材と一つの電極層、一つの一時的基材と一つの基材層、又は二つの一時的基材層の間にサンドイッチされる、充填されシールされるディスプレーセルのアレイを意味することを意図する。第二電極層又は基材層を、充填されシールされるディスプレーセル上にラミネートする前に、一時的基材を取り除く。
【００４０】
用語「完成パネル」は、例えば、二つの電極層（例えば、図１に示したもの）又は一つの電極層と一つの基材層（例えば、イン・プレイン・スイッチング・モード（in plane switching mode）を有するディスプレー）の間にサンドイッチされる、充填されトップ−シールされるディスプレーセルのアレイを意味することを意図する。
【発明を実施するための形態】
【００４１】
発明の詳細な説明
本発明の第一の要旨は、高誘電性ポリマー又はオリゴマー及び放射線硬化性組成物を含んで成る組成物に向けられている。第一基材又は電極層上に構成されるディスプレーセル内に、ディスプレー流体が充填されトップ−シールされる、マイクロカップタイプの電気泳動又は液晶ディスプレー又はデバイスを含むパーティションタイプにおいて、そのシーリング又は接着組成物を用いることができる。第二基材又は電極層を配置する前に、ディスプレーセルをトップ−シールする。
【００４２】
それをシーリング組成物として用いる場合、接着層を用いないで、充填されトップ−シールされるディスプレーセル上に直接、一時的基材又は電極又は永久的基材層をラミネート（又は積層）してよい。言い換えると、この場合トップ−シーリング層は、接着層としても機能する。明確にするために、このタイプのトップ−シーリング層を、本願では「トップ−シーリング／接着」層ともいう。電極層下の層厚を減少させるので、別の接着層の除去は、ディスプレーのスイッチング性能を向上する。
【００４３】
別法では、本発明の別の接着層を、シーリング層上にコートしてよい。この場合、シーリング層を、本発明の組成物から形成してよいし、形成しなくともよい。例えば、それは、米国シリアルナンバー０９／５１８，４８８及び米国シリアルナンバー１０／２２２，２９７（これらの内容は、引用することによって本明細書に組み込まれる）に記載されている組成物から形成してよい。
【００４４】
接着層として用いる場合、その組成物を、充填されトップ−シールされるディスプレーセルのパネル上か、ラミネーション前のパネル上のラミネートすべき層（例えば、一時的基材、電極層又は永久的基材層）上にコートしてよい。この場合、トップ−シーリング層は、接着層と同じ組成を有しても、接着層と異なる組成を有してもよい。後者の場合、トップ−シーリング層の組成は、米国シリアルナンバー０９／５１８，４８８（ＷＯ  ０１／６７１７０に対応）及び米国シリアルナンバー０９／８７４，３９１（ＷＯ  ０２／９８９７７に対応）（これらの全ての内容は、引用することで本明細書に組み込まれる）に記載のものの一つであってよい。
【００４５】
本発明に有用な高誘電性ポリマー又はオリゴマーは、電気泳動流体に用いられる誘電性溶媒よりも高い誘電率を有する。しかし、きわめて高い誘電率を有するポリマーは、親水性の傾向にあり、特に湿度が高い条件下で環境安定性に乏しい結果をもたらし得る。最適な性能を得るために、本発明のポリマー又はオリゴマーの誘電率は、２．５〜１７の範囲が好ましく、３〜１５の範囲がより好ましい。その中で、無色透明のポリマーが最も好ましい。
【００４６】
ポリウレタン、ポリ尿素、ポリカーボネート、ポリアミド、ポリエステル、ポリカプロラクトン、ポリビニルアルコール、ポリエーテル、ポリ酢酸ビニル誘導体［例えば、ポリ（エチレン−コ−酢酸ビニル）］、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、ジエンコポリマー、シロキサンコポリマー、セルロース誘導体、アラビアゴム、アルギン酸エステル（又はアルギン酸塩）、レシチン、アミノ酸からの誘導体及びそれらの類似物を例示できるが、これらに限定するものではない。適するセルロース誘導体には、ヒドロキシエチルセルロース、プロピルセルロース、セルロースアセテートプロピオネート、セルロースアセテートブチレート又はそれらの類似物及びそれらのグラフトコポリマー等が含まれ得る、これらに限定するものではない。本発明の組成物は、一又はそれ以上の高誘電性ポリマー又はオリゴマーを含んで成ってよい。
【００４７】
ポリマー及びオリゴマーは、ラミネーション（又は積層化）の間又は後で、鎖延長又は架橋するための官能基を有してよい。
【００４８】
上述のポリマー及びオリゴマーの中で、ポリウレタン、ポリ尿素、ポリカーボネート、ポリエステル及びポリアミド、特に官能基を含むものが、それらの優れる接着及び光学特性及び高い環境抵抗のため、特に好ましい。官能基の例には、−ＯＨ、−ＳＨ、−ＮＣＯ、−ＮＣＳ、−ＮＨＲ、−ＮＲＣＯＮＨＲ、−ＮＲＣＳＮＨＲ、ビニル、エポキサイド、及びそれらの誘導体（環状誘導体を含む）が含まれ得るが、それらに限定するものではない。上述の官能基中の「Ｒ」は、水素又は、炭素原子２０までのアリールアルキル、アルキルアリール、アリール、アルキルであり、アリールアルキル、アルキルアリール、アリール、アルキルは、場合により置換されていてよく、Ｎ、Ｓ、Ｏ又はハロゲンで中断されていてよい。「Ｒ」は、水素、メチル、エチル、フェニル、ヒドロキシメチル、ヒドロキシエチル、ヒドロキシブチル又は類似物等が好ましい。
【００４９】
官能化ポリウレタン、例えば、ヒドロキシル末端ポリエステルポリウレタン又はポリエーテルポリウレタン、イソシアネート末端ポリエステルポリウレタン又はポリエーテルポリウレタン又はアクリレート末端ポリエステルポリウレタン又はポリエーテルポリウレタンが、特に好ましい。
【００５０】
ポリエステルポリウレタン又はポリエーテルポリウレタンを合成するためのポリエステルポリオール又はポリエーテルポリオールには、ポリカプロラクトン、ポリエステル（例えば、アジピン酸、無水フタル酸又は無水マレイン酸から誘導されるもの）、ポリエチレングリコール及びそのコポリマー、ポリプロピレングリコール及びそのコポリマー、及び類似物が含まれるが、これらに限定するものではない。ポリエステルポリウレタンの中で、ヒドロキシル又はイソシアネート末端ポリエステルポリウレタン、例えば、ＩＲＯＳＴＩＣシリーズからのもの（ハンツマン・ポリウレタン社（Huntsman Polyurethanes））が、最も好ましいもののいくつかである。典型的な市販のポリマーの誘電率の表を、例えば、“Electrical Properties of Polymers”, by C.C. Ku and R. Liepins, Hanser Publishers, 1993 及び “Prediction of Polymer Properties” 3 rd. ed., by J. Bicerano, Marcel Dekker, Inc., 2002 等の刊行物の見ることができる。それらのいくつかを下記表にリストする。
【００５１】
【表１−１】
0004597955.tif 000002
【００５２】
【表１−２】
0004597955.tif 000003
【００５３】
放射線硬化性組成物は、放射線硬化性モノマー又はオリゴマーを含んで成る。本発明に適するモノマー及びオリゴマーの例には、ウレタンアクリレート、エポキシアクリレート、ポリエステルアクリレート、アクリルアクリレート、グリシジルアクリレート、シクロアリファティックエポキサイド、アセチレン類又はビニル類、例えば、ビニルベンゼン、ビニルアクリレート又はビニルエーテル、アリルエステル、上述の官能基を含んで成るオリゴマー又はポリマー、類似物が含まれるが、それらに限定されるものではない。放射線硬化性組成物は、放射線硬化性樹脂マトリックスに化学的に結合し又はグラフトし得る官能基を好ましくは含んで成る高誘電性ポリマー又はオリゴマーと相溶することが好ましい。
【００５４】
市販の放射線硬化性モノマー又はオリゴマーには、ＵＶ硬化性ウレタンアクリレートオリゴマー（例えば、ＣＮ９８３、サートマー社（Sartomer））、ＵＶ硬化性ポリエステルアクリレートオリゴマー（例えば、Ｅｂ８１０、ＵＣＢケミカル社（UCB Chemical Corporation））、ＵＶ硬化性シリコンアクリレートオリゴマー（例えば、Ｅｂ１３６０、ＵＣＢケミカル社）及びシリカオルガノゾル（Silica Organosol）ＯＧ６０１―３（クラリアント社（Clariant Corporation））が含まれるが、これらに限定されるものではない。
【００５５】
一の態様において、多官能性モノマー又はオリゴマーは、ペンダント又は末端キャップ（又は末端封止）アクリレート、メタクリレート、エポキシ又はビニル基を含んでよい。
他の態様において、多官能性モノマー又はオリゴマーは、低分子量ポリウレタン、ポリエポキサイド、ポリエステル、ポリアクリレート、ポリメタクリレート、ポリカーボネート、ポリスチレン又はポリエーテルであってよい。
【００５６】
なおいっそうの態様において、多官能性モノマー又はオリゴマーは、３００〜２０，０００の範囲の分子量を有してよい。
更に他の態様において、多官能性モノマー又はオリゴマーは、脂肪族又は芳香族ウレタンアクリレートであってよい。
放射線硬化性組成物は、高誘電性ポリマー又はオリゴマーの良好な可塑剤又は希釈剤であることが好ましい。
【００５７】
シーリング又は接着層中の高誘電性ポリマー又はオリゴマーの全濃度は、層の乾燥重量の３〜９５％の範囲であることが好ましく、３０〜７５％であることがより好ましい。放射線硬化性モノマー又はポリマーの全濃度は、層の乾燥重量の１〜５０％の範囲であることが好ましく、５〜３０％であることがより好ましい。
【００５８】
シーリング又は接着組成物は、例えば、メチルエチルケトン（ＭＥＫ）、メチルイソプロピルケトン（ＭＩＢＫ）、シクロヘキサノン、アセトン、ブチルアセテート、イソプロピルアセテート、エチルアセテート、テトラヒドロフラン（ＴＨＦ）、１，２−ジエトキシエタン又はそれらの混合物等の共通の（又は一般的な）溶媒に溶解し又は分散してよい。溶液は典型的には、十分に混合しコーティング直前に脱気する。
【００５９】
本発明の組成物は、架橋剤を更に含んで成ってよい。ヒドロキシ含有又はアミノ含有高誘電性ポリマーのための適する架橋剤には、多官能性イソシアネート又はイソチオシアネート、多官能性エポキサイド又はポリアジリジンが含まれてよいが、それらに限定されるものではなく、それらの中で、脂肪族ポリイソシアネート（例えば、デスモジュール（Desmodur）Ｎ−１００、バイエル社（Bayer）及びイロジュール（Irodur）Ｅ−３５８、ハンツマン・ポリウレタン社（Huntsman Polyurethane））及びポリアジリジンが最も好ましい。
【００６０】
多官能性エポキシ含有又はイソシアネート含有高誘電性ポリマーのための適する架橋剤には、多官能性アルコール及びアミン、例えば、ブタンジオール、ペンタンジオール、グリセロール、トリエタノールアミン、トリメチロールプロパン、Ｎ，Ｎ，Ｎ’，Ｎ’−テトラキス（２−ヒドロキシエチル）エチレンジアミン、エチレンジアミン、ジエチレントリアミン、ジェファーミン（Jeffermine）、ポリイミン及びそれらの誘導体が含まれ得るが、これらに限定されるものではない。
【００６１】
ヒドロキシル末端ポリエステルポリウレタンを高誘電性ポリマーとして用い、ポリイソシアネートを組成物の架橋剤として用いる場合、ヒドロキシル末端ポリエステルポリウレタンの水酸基とポリイソシアネートのイソシアネート基とのモル比は、１／１０〜１０／１であることが好ましく、１．１／１〜２／１であることがより好ましい。
【００６２】
架橋剤が存在する場合、架橋反応を促進するために、触媒を加えてもよい。適する触媒には、有機スズ触媒（例えば、ジブチルスズジラウレート、ＤＢＴＤＬ）、有機ジルコニウム触媒（例えば、ジルコニウムキレート（chelate）２，４−ペンタジオン、Ｋ−Ｋａｔ  ＸＣ−４２０５及びＫ−Ｋａｔ  ＸＣ−６２１２、キングインダストリー社（King Industry））、ビスマス触媒（例えば、Ｋ−Ｋａｔ３４８、キングインダストリー社）が含まれるがこれらに限定されるものではなく、有機スズ及び有機ジルコニウム触媒が最も好ましい。
【００６３】
架橋剤の濃度は、ポリマー及びオリゴマーの乾燥重量の合計を基準として、１〜２０重量％の範囲であることが好ましく、２〜１０重量％の範囲であることがより好ましい。触媒濃度は、樹脂の乾燥重量の合計を基準として、０．１〜５重量％の範囲であることが好ましく、０．２〜３重量％の範囲であることがより好ましい。
【００６４】
もう一つの態様において、組成物中の高誘電性ポリマー又はオリゴマーの部分を、ラジカル又は光化学グラフト可能ポリマーで置き換えてもよい。
【００６５】
適するグラフト可能ポリマーには、セルロース誘導体、例えば、セルロースアセテートブチレート（ＣＡＢ）、セルロースアセテートプロピオネート（ＣＡＰ）、ヒドロキシプロピルセルロース（ＨＰＣ）、ヒドロキシブチルセルロース（ＨＢＣ）、ヒドロキシエチルセルロース（ＨＥＣ）、メチルセルロース（ＭＣ）、カルボキシメチルセルロース（ＣＭＣ）又はそれらのコポリマー及びポリビニルアルコール誘導体、例えば、ポリビニルアセタール、ポリビニルブチラール又はそれらのコポリマーが含まれてよいが、これらに限定されるものではない。ガラス転移温度（Ｔｇ）が高く、適用条件（温度、圧力、せん断速度等）で係数が高い（high modules）ポリマーが好ましい。特に好ましいポリマーには、セルロースアセテート、セルロースアセテートブチレート、セルロースアセテートプロピオネート、ポリビニルアセタール及びそれらのコポリマーが含まれる。
【００６６】
ラジカル又は光化学グラフト可能ポリマー又はコポリマーは、高誘電性ポリマー又はコポリマー、放射線硬化性組成物及びグラフト可能ポリマーの重量の合計の約５〜約３０重量％であることが好ましく、約１０〜２０重量％であることがより好ましい。
【００６７】
この場合、組成物は、光開始剤を含んでよい。適する光開始剤には、ベンゾフェノン、ＩＴＸ（イソプロピルチオキサントン）、ＢＭＳ（４（ｐ−トリルチオ）ベンゾフェノン
等、例えば、イルガキュア（Irgacure）６５１、９０７、３６９又は１８４（チバスペシャルティーケミカルズ社：Ciba Specialty Chemicals）が含まれ得るが、これらに限定されるものではない。光開始剤は、もし存在するとすれば、高誘電性ポリマー又はオリゴマーの全重量を基準として、約０．５〜約５重量％の量であることが好ましく、約１〜約３重量％の量であることがより好ましい。
【００６８】
グラフト可能ポリマー含有組成物は、上述したような溶媒系に、高誘電性ポリマー又はオリゴマー、グラフト可能ポリマー及び光開始剤（もし存在するならば）を溶解することで形成される。
【００６９】
組成物を接着剤として用いる場合、それを一時的基材、第二電極層又は基材層にコートしてよい。コートされた一時的基材、第二電極層又は基材層をその後、充填されトップ−シールされたディスプレーセル上にラミネートし、得られる半仕上げ又は完成したパネルを後述するように後硬化してよい。この場合、ディスプレーセルを、同時係属出願、米国シリアルナンバー０９／５１８，４８８、２０００年３月３日出願（ＷＯ０１／６７１７０と対応）、米国シリアルナンバー０９／７５９，２１２、２００１年１月１１日出願（ＷＯ０２／５６０９７と対応）、米国シリアルナンバー０９／６０６，６５４、２０００年６月２８日出願（ＷＯ０２／０１２８２１と対応）、米国シリアルナンバー０９／７８４，９７２、２００１年２月１５日出願（ＷＯ０２／６５２１５と対応）、米国シリアルナンバー０９／８７９，４０８、２００１年６月１１日に出願（ＷＯ０２／１００１５５と対応）、米国シリアルナンバー０９／８７４，３９１、２００１年６月４日出願（ＷＯ０２／９８９７７と対応）、米国シリアルナンバー６０／３９６，６８０、２００２年７月１７日出願、米国シリアルナンバー６０／４２９，１７７、２００２年１１月２５日出願及び米国シリアルナンバー６０／４１３，２２５、２００２年９月２３日に記載されたようなシーリング層で予めシールしてよい。参照することで、これらの内容は、本明細書に組み込まれる。
【００７０】
本発明の組成物を、トップ−シーリング組成物として用いてよく、上述の同時係属出願に記載されているように、ワンパス又はツーパス方法に基づいて、ディスプレーセルを、充填し、トップ−シールしてよい。トップ−シーリング層が、接着層として機能するために十分に厚く又はタッキーである場合、トップ−シールされ充填されるディスプレーセルを、一時的基材、第二電極層又は基材層上に直接ラミネートしてよい。別法では、基材又は電極層を、例えば、コーティング、印刷、蒸着、スパッタリング又はそれらの組み合わせ等の方法により、トップ−シールされるマイクロカップ上に配置して、顧客の特定のニーズに合致させてよい。
【００７１】
放射線硬化性組成物を、接着／トップ−シーリング又は接着層に組み合わせることにより、ディスプレーパネル（例えば、半仕上げ又は完成ディスプレーパネル）の物理機械的性質を、放射線硬化してその製造の間に迅速に構築して、浸透性ネットワーク（ＩＰＮ：interpenetrating network）又は半浸透性ネットワーク(Semi-IPN)を形成してよい。シーリング直後に、パネルを、ロールに巻いてよい。半仕上げパネル構造については、一時的基材を除去しながら、第二基材又は電極層のラミネーション前、間又は後、更に放射線に暴露してよい。従って、完成ディスプレーパネルの物理機械的性質のトレードオフ無く、極めて広いプロセスウインドー（process window）を達成できる。
【００７２】
トップ−シーリング層中の放射線硬化性樹脂の使用は、熱硬化機構より効果的で環境的に許容できる、迅速な放射線硬化機構による架橋ネットワークをもたらす。更に、熱硬化性高誘電性ポリマー又はオリゴマーと放射線硬化性組成物の使用は、二重硬化（熱及び放射線）機構を可能にして、更に完成ディスプレーパネルの物理機械的性質とその製造方法の許容度（ラチチュード）を向上し得る。
【００７３】
本発明の組成物は、更に、例えば、有機溶媒、可塑剤、増粘剤、充填剤、着色剤、酸化防止剤、光開始剤、触媒、界面活性剤等の添加剤を含んでよい。
【００７４】
放射線硬化性組成物は、モノマー又はオリゴマーに加え、バインダー、可塑剤、光開始剤、共同開始剤（coinitiator）、酸素スカベンジャー（scavenger）、熱安定剤、充填剤、界面活性剤を、更に含んで成ってよい。
【００７５】
本発明の一の態様において、放射線硬化性組成物は、カチオンタイプのＵＶ硬化性組成物であってよい。ラジカルタイプのＵＶ硬化性システムを超えるその長所は、酸素に対する不感受性と、ＵＶ暴露とラミネーション工程との間のグリーンタイムが長いことである。潜在的な触媒が、ＵＶ暴露工程の間に生成し、次のラミネーション工程の間又は後、活性化され得る。
【００７６】
本発明の他の要旨は、上述したような高誘電性ポリマー又はオリゴマーと放射線硬化性組成物を含んで成る組成物から形成されるトップ−シーリング又は接着層を有する電気泳動又は液晶ディスプレー又はデバイスに向けられている。層は、上述したような一又はそれ以上の添加剤を含んで成ってもよい。
【００７７】
ディスプレー又はデバイス製造方法を能率化するために、サンドイッチ状構造を有する種々の半仕上げパネルが有用である。半仕上げディスプレーパネルは、第一電極又は基材層と一時的基材の間に又は二つの一時的基材の間にサンドイッチされる、充填されトップ−シールされるディスプレーセルのアレイを含んで成る。例えば、剥離ライナー（リリースライナー：release liner）等の一時的基材を、ポリエチレンテレフタレート（ＰＥＴ）、ポリカーボネート、ポリエチレン（ＰＥ）、ポリプロピレン（ＰＰ）、紙及びそれらのラミネートフィルム又はクラッドフィルム（cladding film）から成る群から選択される材料から形成され得る。シリコーン剥離コーティングを、一時的基材上に適用して、剥離特性を向上してよい。
【００７８】
本発明のこの要旨の一の態様において、充填されトップ−シールされるディスプレーセルのアレイを、第一電極又は基材層に形成し、一時的基材を、本発明の接着層を用いて充填しトップ−シールされるディスプレーセルにラミネートしてよい。
【００７９】
第二の態様において、充填されトップ−シールされるディスプレーセルのアレイを、一時的基材上に形成し、第一電極又は基材層を、充填されトップ−シールされるディスプレーセル上に、本発明の接着層を用いてラミネートしてよい。
【００８０】
第三の態様において、充填されトップ−シールされるディスプレーセルのアレイを、一時的基材上に形成し、第一電極又は基材層を、例えば、コーティング、印刷、蒸着、スパッタリング又はそれらの組み合わせ等の方法により、充填されトップ−シールされるディスプレーセル上に配置してよい。この態様においては、本発明のトップ−シーリング組成物を用いてディスプレーセルもトップ−シールされる。
【００８１】
第四の態様において、充填されトップ−シールされるディスプレーセルのアレイも、一時的基材上に形成してよい。本発明の接着層をトップ−シールされるディスプレーセル上にコートし、第一電極又は基材層を、例えば、ラミネーション、コーティング、印刷、蒸着、スパッタリング又はそれらの組み合わせ等の方法により、充填されトップ−シールされるディスプレーセル上に配置する。
【００８２】
第五の態様において、充填されトップ−シールされるディスプレーセルのアレイを、第一電極又は基材層上に形成し、一時的基材を、追加の接着層を用いることなく、充填されトップ−シールされるディスプレーセル上にラミネートしてよい。この態様においては、ディスプレーセルは、本発明のトップ−シーリング組成物を用いて、トップ−シールする。
【００８３】
第六の態様において、充填されトップ−シールされるディスプレーセルのアレイは、一時的基材上に形成され、第一電極又は基材層を、追加の接着層を用いることなく、充填されトップ−シールされるディスプレーセルにラミネートしてよい。この態様において、本発明のトップ−シーリング組成物を用いて、ディスプレーセルもトップ−シールされる。第三、第五及び第六の態様において、本発明の接着層を、場合により、充填されトップ−シールされるディスプレーセル上にコートしてよい。
【００８４】
半仕上げディスプレーパネルは、後述するような方法によって製造してもよい。一の態様において、方法は、（１）充填されトップ−シールされるディスプレーセルを、電極又は基材層上に準備すること、（２）本発明の接着層を用いて、一時的基材又は剥離層を、充填されトップ−シールされるディスプレーセルにラミネートすること、（３）場合により、接着層を硬化する又は固くすることを含んで成る。接着層を、充填されトップ−シールされるディスプレーセル又は一時的基材上にコートしてよい。この半仕上げディスプレーパネルを完成ディスプレーパネルに変換する際、接着層を取り除くことなく一時的基材を剥離後、第二電極又は基材層を、充填されトップ−シールされるディスプレーセルに配置してよい。例えば、ラミネーション、コーティング、印刷、蒸着、スパッタリング又はそれらの組み合わせ等の方法により、第二電極又は基材層を、充填されトップ−シールされるディスプレーセルに配置してよい。
【００８５】
もう一つの方法は、（１）充填されトップ−シールされるディスプレーセルを、一時的基材、好ましくは透明基材上に準備すること、（２）本発明の接着層を用いて、第一電極又は基材層を、充填されシールされるディスプレーセルにラミネートすること、場合により（３）接着層を硬化すること又は固めることを含んで成る。場合により、電極又は基材層上に又は充填されトップ−シールされるディスプレーセル上に、ラミネーション前に、接着剤を、コートしてよい。この半仕上げディスプレーパネルを完成ディスプレーパネルに変える場合、一時的基材を剥離後、本発明の接着層を用いて予めコートされる第二電極又は基材層を、充填されトップ−シールされるディスプレーセル上に（シーリング層と反対側に）ラミネートする又は配置する。別法では、最後のラミネーション又は配置工程は、シーリング層と反対側の充填されるセルにコートされる本発明の接着剤を用いて、達成してよい。
【００８６】
更なる方法は、（１）電極又は基材層にディスプレーセルのアレイを準備すること、（２）ディスプレーセルを充填すること、（３）本発明のトップ−シーリング層を用いて、充填されるディスプレーセルをトップ−シーリングすること、（４）別の接着層を用いることなく、充填されトップ−シールされるディスプレーセル上に一時的基材をラミネートすること、及び場合により（５）トップ−シーリング／接着層を硬化すること又は固くすることを含んで成る。この場合、トップ−シーリング層は、接着層として機能し得る。別法では、本発明の接着層は、ラミネーション前に、充填されトップ−シールされるディスプレーセル上に又は一時的基材上にコートしてよい。そのような半仕上げディスプレーパネルを完成ディスプレーパネルに変える際、シーリング／接着又は接着層を取り除くことなく、一時的基材を剥離後、第二電極又は基材層を、充填されシールされるディスプレーセル上にラミネート又は配置する。
【００８７】
更に、もう一つの方法は、（１）一時的基材にディスプレーセルのアレイを準備すること、（２）ディスプレーセルを充填すること、（３）充填されディスプレーセルをトップ−シーリングすること、（４）別の接着層を用いることなく、充填されシールされるディスプレーセルに第一電極又は基材層をラミネートすること、及び場合により（５）トップ−シーリング／接着層を硬化すること又は固めることを含んで成る。この方法では、本発明のトップ−シーリング組成物又は上述の同時係属出願に開示されたトップ−シーリング組成物から、トップ−シーリング層を形成してよい。前者の場合、トップ−シーリング層は、接着層としても機能し得る。場合により、ラミネーション前に、一時的基材上に又は充填されトップ−シールされるディスプレーセル上に、本発明の接着層を、コートしてよい。そのような半仕上げディスプレーパネルを完成ディスプレーパネルに変える際、一時的基材を剥離後、本発明の接着層を用いて予めコートされる第二電極又は基材層を、（シーリング層と反対側で）充填されトップ−シールされるディスプレーセルにラミネートし又は配置する。
【００８８】
別法では、半仕上げパネルは、二つの一時的基材の間にサンドイッチされる、充填されトップ−シールされるディスプレーセルのアレイを含んで成ってよい。充填されトップ−シールされるセルを第一の一時的基材に形成する。一の態様において、充填されるセルは、本発明のトップ−シーリング組成物を用いてトップ−シールされ、第二の一時的基材にラミネートされる。第二の態様において、本発明の接着組成物を使用して、充填されトップ−シールされるセルに第二の一時的基材をラミネートする。半仕上げディスプレーパネルを完成ディスプレーパネルに変えるために、二つの一時的基材が取り除かれ、二つの永久的基材（その少なくとも一つは電極層を含んで成る）が充填されトップ−シールされるディスプレーセルに配置され又はラミネートされる。
【００８９】
上述した全ての方法において、ラミネーションの代わりに、第二基材又は電極層を、例えば、コーティング、印刷、蒸着、スパッタリング又はそれらの組み合わせ等の方法により、充填されトップ−シールされるディスプレーセル上に配置して、顧客の特定のニーズに合致させてもよい。保護オーバーコート、例えば、防眩保護コーティング又はカラーフィルター層を、トップ−シールされるディスプレーセル上に又は第二電極層上に適用して、更に完成パネルの光学的又は物理機械的性質を向上してよい。
【００９０】
半仕上げパネルの完成ディスプレーパネルへの変換を、図２に示す。図２ａは、半仕上げディスプレーパネルのロールを示す。図２ｂは、一時的基材（２１）と第一電極層又は基材（２２）との間にサンドイッチされた、充填されシールされたディスプレーセル（２０）のアレイを含んで成る半仕上げディスプレーパネルの断面図を示す。一時的基材（２１）を、場合により本発明の追加の接着層（２３ａ）を用いて、本発明のトップ−シーリング／接着層（２３）上にラミネートする。図２ｃは、接着（２３ａ）又はトップ−シーリング／接着層（２３）を取り除くことなく、一時的基材（２１）を剥離することを示す。図２ｄでは、第二電極層（２４、例えば、ＴＦＴの背面）を、充填されトップ−シールされたディスプレーセルのアレイにラミネートする。別法では、基材又は電極層を、コーティング、印刷、蒸着、スパッタリング又はそれらの組み合わせ等の方法により、トップ−シールされたマイクロカップに配置して、顧客の特定の要求に合致させてもよい。
【００９１】
図２ｄには、第一基材又は電極層（２２）は、観る側であり、充填されトップ−シールされたディスプレーセルにラミネートされた第二電極層（例えば、ＴＦＴ背面、２４）は、観る側ではない。透明第二電極層（２４）を用いれば、他の側（２４）から観ることもできる。
【００９２】
トップ−シーリング／接着（２３）又は接着層（２３ａ）の硬化又は固くすることは、第二基材（２４）を通してＵＶ又は放射線に暴露することにより達成され得る。得られたデバイスは、更に熱又は他の硬化機構によって後硬化してよい。別法では、接着剤の硬化を、（ｉ）一時的基材を剥離前又は剥離後に、半仕上げディスプレーパネルのトップ−シーリング／接着（２３）又接着層（２３ａ）の光開始剤又は触媒を熱又は放射線により活性化すること、（ｉｉ）一時的基材を用いることなく、活性化した半仕上げパネル構造を第二基材又は電極層にラミネートすること、及び場合により（ｉｉｉ）熱又は放射線により完成ディスプレーパネルを後硬化することにより、行うことができる。この別の方法は、第二基材又は電極層が放射線又はＵＶに不透明の場合、特に有用である。場合により、電源をＯＮにして、電気泳動流体の光遮蔽効果を減少させて、第一基材又は電極層を通して、放射線への暴露を、達成してもよい。
【００９３】
本発明は、高誘電性ポリマー又はオリゴマー及び放射線又はＵＶ硬化性組成物を含んで成るトップ−シーリング層を、ディスプレー流体のトップに形成することを含んで成る、電気泳動又は液晶デバイス又はディスプレーの電気光学特性及び物理機械的特性を向上する方法にも向けられている。
【００９４】
本発明は、高誘電性ポリマー又はオリゴマー及び放射線又はＵＶ硬化性組成物を含んで成る接着組成物を用いて、ディスプレーの一の要素（例えば、充填されトップ−シールされるディスプレーセル）を他の要素（例えば、電極又は基材層）に接着することを含んで成る、電気泳動又は液晶デバイス又はディスプレーの電気光学特性及び物理機械的特性を向上する方法にも向けられている。
【００９５】
本発明のもう一つの要旨は、電気泳動又は液晶デバイス又はディスプレーの電気光学特性及び物理機械的特性を向上するために、トップ−シーリング又は接着層としての高誘電性ポリマー又はオリゴマー及び放射線硬化性組成物の使用に向けられている。
以下に、本発明の主な好ましい態様を記載する。
１．
電気泳動ディスプレー又は液晶ディスプレー内の第一基材又は電極層上の、充填されトップ−シールされるディスプレーセルと、第二基材又は電極層とを結合する接着組成物であって、高誘電性ポリマー又はオリゴマーと放射線硬化性組成物を含んで成る接着組成物。
２．
該第一電極層又は第二電極層は、パターン電極を含んで成る上記１．に記載の組成物。
３．
該ポリマー又はオリゴマーは、２．５〜１７の範囲の誘電率を有する上記１．に記載の組成物。
４．
該ポリマー又はオリゴマーは、３〜１５の範囲の誘電率を有する上記３．に記載の組成物。
５．
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、ジエンコポリマー、シロキサンコポリマー、セルロース誘導体、アラビアゴム、アルギン酸エステル、レシチン、アミノ酸から誘導されるポリマー及びそれらの混合物から成る群から選択される上記１．に記載の組成物。
６．
該セルロース誘導体は、ヒドロキシエチルセルロース、プロピルセルロース、セルロースアセテートプロピオネート、セルロースアセテートブチレート及びそれらのグラフトコポリマーから成る群から選択される上記５．に記載の組成物。
７．
該高誘電率ポリマー又はオリゴマーは、鎖延長又は架橋するための官能基を含んで成る上記１．に記載の組成物。
８．
該高誘電率ポリマー又はオリゴマーは、ポリウレタン、ポリ尿素、ポリカーボネート、ポリエステル及びポリアミドから成る群から選択される上記７．に記載の組成物。
９．
該高誘電率ポリマー又はオリゴマーは、−ＯＨ、−ＳＨ、−ＮＣＯ、−ＮＣＳ、−ＮＨＲ、−ＮＲＣＯＮＨＲ、−ＮＲＣＳＮＨＲ、ビニル、エポキサイド、及びそれらの誘導体である［但し、Ｒは、水素、アルキル、アリール、アルキルアリール又はアリールアルキルである］上記８．に記載の組成物。
１０．
該高誘電率ポリマー又はオリゴマーは、官能化ポリウレタンである上記９．に記載の組成物。
１１．
該官能化ポリウレタンは、ヒドロキシル末端ポリエステルポリウレタン又はポリエーテルポリウレタン、イソシアネート末端ポリエステルポリウレタン又はポリエーテルポリウレタン又はアクリレート末端ポリエステルポリウレタン又はポリエーテルポリウレタンである上記１０．に記載の組成物。
１２．
該官能化ポリウレタンは、ヒドロキシル末端ポリエステルポリウレタンである上記１１．に記載の組成物。
１３．
該ヒドロキシル末端ポリエステルポリウレタンは、ＩＲＯＳＴＩＣシリーズ（ハンツマン・ポリウレタン社製）から選択される上記１２．に記載の組成物。
１４．
該放射線硬化性組成物は、多官能価モノマー又はオリゴマーを含んで成る上記１．に記載の組成物。
１５．
該多官能価モノマー又はオリゴマーは、多官能価アクリレート、メタクリレート、ビニルエーテル、エポキサイド、アセチレン及びアリレンから成る群から選択される上記１４．に記載の組成物。
１６．
該多官能価モノマー又はオリゴマーは、ペンダント又は末端キャップアクリレート、メタクリレート、エポキシ又はビニル基を含んで成る上記１４．に記載の組成物。
１７．
該多官能価モノマー又はオリゴマーは、低分子量ポリウレタン、ポリエポキサイド、ポリエステル、ポリアクリレート、ポリメタクリレート、ポリカーボネート、ポリスチレン又はポリエーテルである上記１４．に記載の組成物。
１８．
該多官能価モノマー又はオリゴマーは、３００〜２０，０００の範囲の分子量を有する上記１４．に記載の組成物。
１９．
該多官能価モノマー又はオリゴマーは、脂肪族又は芳香族ウレタンアクリレートである上記１８．に記載の組成物。
２０．
架橋剤を更に含んで成る上記１．に記載の組成物。
２１．
該架橋剤は、多官能価イソシアネートである上記２０．に記載の組成物。
２２．
該多官能価イソシアネートは、脂肪族ポリイソシアネートである上記２１．に記載の組成物。
２３．
該脂肪族ポリイソシアネートは、デスモジュールＮ−１００（バイエル社製）又はイロジュールＥ−３５８（ハンツマン・ポリウレタン社製）である上記２２．に記載の組成物。
２４．
該高誘電性ポリマー又はオリゴマーは、ヒドロキシル末端ポリエステルポリウレタンであり、該架橋剤はポリイソシアネートである上記２０．に記載の組成物。
２５．
ヒドロキシル末端ポリエステルポリウレタンの水酸基と、ポリイソシアネートのイソシアネート基との比は、１／１０〜１０／１である上記２４．に記載の組成物。
２６．
比は、１．１／１〜２／１である上記２５．に記載の組成物。
２７．
触媒を更に含んで成る上記２０．に記載の組成物。
２８．
該触媒は、有機スズ触媒、有機ジルコニウム触媒及びビスマス触媒から成る群から選択される上記２７．に記載の組成物。
２９．
該有機スズ触媒は、ジブチルスズジラウレートである上記２８．に記載の組成物。
３０．
該放射線硬化性組成物は、カチオン型ＵＶ硬化性組成物である上記１．に記載の組成物。
３１．
ディスプレー流体で充填され、高誘電性ポリマー又はオリゴマーと放射線硬化性組成物を含んで成る組成物でトップ−シールされるディスプレーセルを含んで成る電気泳動ディスプレー又は液晶ディスプレーであって、該トップ−シーリング組成物は、基材又は電極層とディスプレー流体との間に連続的シーリング層を形成する電気泳動ディスプレー又は液晶ディスプレー。
３２．
ディスプレー流体で充填され、高誘電性ポリマー又はオリゴマーと放射線硬化性組成物を含んで成る組成物でトップ−シールされるディスプレーセルを含んで成る電気泳動ディスプレー又は液晶ディスプレーであって、該トップ−シーリング組成物は、基材又は電極層上のオーバーコート層又は接着層とディスプレー流体との間に連続的シーリング層を形成する電気泳動ディスプレー又は液晶ディスプレー。
３３．
該接着層は、高誘電性ポリマー又はオリゴマーと放射線硬化性組成物を含んで成る組成物から形成される上記３２．に記載の電気泳動ディスプレー又は液晶ディスプレー。
３４．
電気泳動デバイス又はディスプレー又は液晶デバイス又はディスプレーの物理機械特性及び電気光学特性を向上する方法であって、
該高誘電性ポリマー又はオリゴマーと放射線硬化性組成物を含んで成るトップ−シーリング層でディスプレーセルをシールすることを含んで成る方法。
３５．
電気泳動デバイス又はディスプレー又は液晶デバイス又はディスプレーの物理機械特性及び電気光学特性を向上する方法であって、
（ａ）第一基材又は電極層上にディスプレーセルを形成すること、
（ｂ）ディスプレーセルにディスプレー流体を充填すること、
（ｃ）充填したディスプレーセルをトップ−シールすること、及び
（ｄ）高誘電性ポリマー又はオリゴマーと放射線硬化性組成物を含んで成る接着層で、第二基材又は電極層と、該シールしたディスプレーセルを接着すること
を含んで成る方法。
３６．
電気泳動デバイス又はディスプレー又は液晶デバイス又はディスプレーの物理機械特性及び電気光学特性を向上する方法であって、
（ａ）第一基材又は電極層上にディスプレーセルを形成すること、
（ｂ）ディスプレーセルにディスプレー流体を充填すること、
（ｃ）高誘電性ポリマー又はオリゴマーと放射線硬化性組成物を含んで成るトップ−シール組成物で、該充填したディスプレーセルを、トップ−シールすること、及び
（ｄ）ラミネーション、コーティング、印刷、蒸着、スパッタリング又はそれらの組み合わせによって、該トップ−シールしたディスプレーセルに、第二基材又は電極層を配置すること
を含んで成る方法。
３７．
該第一電極層又は第二電極層は、パターン電極を含んで成る上記３６．に記載の方法。
３８．
ａ）電極又は基材層上の、充填されトップ−シールされるディスプレーセルのアレイ、及び
ｂ）高誘電性ポリマー又はオリゴマーと放射線硬化性組成物を含んで成る組成物から形成される接着層で、該充填されトップ−シールされるディスプレーセルのトップに接着される一時的基材層
を含んで成る半仕上げディスプレーパネル。
３９．
ａ）一時的基材層上の、充填されトップ−シールされるディスプレーセルのアレイ、及び
ｂ）高誘電性ポリマー又はオリゴマーと放射線硬化性組成物を含んで成る組成物から形成される接着層で、該充填されトップ−シールされるディスプレーセルのトップに接着される電極又は基材層
を含んで成る半仕上げディスプレーパネル。
４０．
該ディスプレーセルは、マイクロカップ、マイクログルーブ又はマイクロチャンネルである上記３８．又は３９．に記載の半仕上げディスプレーパネル。
４１．
該マイクロカップを、エンボス加工、モールディング又はリソグラフィーで製造する上記４０．に記載の半仕上げディスプレーパネル。
４２．
該一時的基材は、剥離ライナーである上記３８．又は３９．に記載の半仕上げディスプレーパネル。
４３．
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、セルロース誘導体、アラビアゴム、アルギン酸エステル、レシチン及びアミノ酸から誘導されるポリマーから成る群から選択される上記３８．又は３９．に記載の半仕上げディスプレーパネル。
４４．
該放射線硬化性組成物は、多官能価モノマー又はオリゴマーを含んで成る上記３８．又は３９．に記載の半仕上げディスプレーパネル。
４５．
該接着層は、架橋剤を更に含んで成る上記３８．又は３９．に記載の半仕上げディスプレーパネル。
４６．
該接着層は、触媒を更に含んで成る上記４５．に記載の半仕上げディスプレーパネル。
４７．
ａ）電極層又は基材層上に、充填されトップ−シールされるディスプレーセルのアレイを準備すること、
ｂ）該充填されトップ−シールされるディスプレーセルのトップに、高誘電性ポリマー又はオリゴマーと放射線硬化性組成物を含んで成る組成物から形成される接着層で、該充填されトップ−シールされるディスプレーセルのアレイ上に、一時的基材をラミネートすること、及び場合により、
ｃ）接着層を硬化すること
を含んで成る半仕上げディスプレーパネルの製造方法。
４８．
ａ）一時的基材上に、充填されトップ−シールされるディスプレーセルのアレイを準備すること、
ｂ）該充填されトップ−シールされるディスプレーセルのトップに、高誘電性ポリマー又はオリゴマーと放射線硬化性組成物を含んで成る組成物から形成される接着層で、該充填されトップ−シールされるディスプレーセルのアレイ上に、電極又は基材層をラミネートすること、及び場合により、
ｃ）接着層を硬化すること
を含んで成る半仕上げディスプレーパネルの製造方法。
４９．
ａ）電極又は基材層上の充填されるディスプレーセルのアレイであり、該充填されるディスプレーセルは、高誘電性ポリマー又はオリゴマーと放射線硬化性組成物を含んで成るトップ−シール組成物で、トップ−シールされ、及び
ｂ）該充填されトップーシールされるディスプレーセルのトップにラミネートされる一時的基材
を含んで成る半仕上げディスプレーパネル。
５０．
ａ）一時的基材上の充填されるディスプレーセルのアレイであり、該充填されるディスプレーセルは、高誘電性ポリマー又はオリゴマーと放射線硬化性組成物を含んで成るトップ−シール組成物で、トップ−シールされ、及び
ｂ）該充填されトップ−シールされるディスプレーセルのトップにラミネートされる電極又は基材層
を含んで成る半仕上げディスプレーパネル。
５１．
該ディスプレーセルは、マイクロカップ、マイクログルーブ又はマイクロチャンネルである上記４９．又は５０．に記載の半仕上げディスプレーパネル。
５２．
該一時的基材は、剥離ライナーである上記４９，又は５０．に記載の半仕上げディスプレーパネル。
５３．
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、セルロース誘導体、アラビアゴム、アルギン酸エステル、レシチン及びアミノ酸から誘導されるポリマーから成る群から選択される上記４９．又は５０．に記載の半仕上げディスプレーパネル。
５４．
該放射線硬化性組成物は、多官能価モノマー又はオリゴマーを含んで成る上記４９．又は５０．に記載の半仕上げディスプレーパネル。
５５．
該シーリング組成物は、架橋剤を更に含んで成る上記４９．又は５０．に記載の半仕上げディスプレーパネル。
５６．
該トップ−シーリング組成物は、触媒を更に含んで成る上記５５．に記載の半仕上げディスプレーパネル。
５７．
ａ）電極又は基材層上にディスプレーセルのアレイを準備すること、
ｂ）ディスプレーセルを充填すること、
ｃ）高誘電性ポリマー又はオリゴマーと放射線硬化性組成物を含んで成る組成物から形成されるシーリング層で、該充填されたディスプレーセルをトップーシールすること、
ｄ）該充填されトップーシールされたディスプレーセルのトップに、一時的基材をラミネートすること、及び場合により
ｅ）トップ−シーリング層を硬化すること
を含んで成る半仕上げディスプレーパネルの製造方法。
５８．
ａ）一時的基材上にディスプレーセルのアレイを準備すること、
ｂ）ディスプレーセルを充填すること、
ｃ）高誘電性ポリマー又はオリゴマーと放射線硬化性組成物を含んで成る組成物から形成されるシーリング層で、該充填されたディスプレーセルをトップーシールすること、
ｄ）ラミネーション、コーティング、印刷、蒸着、スパッタリング又はそれらの組み合わせによって、該充填されトップ−シールされたディスプレーセルのトップに、電極又は基材層を配置すること、及び場合により
ｅ）トップ−シーリング層を硬化すること
を含んで成る半仕上げディスプレーパネルの製造方法。
５９．
ａ）一時的基材上にディスプレーセルのアレイを準備すること、
ｂ）ディスプレーセルを充填すること、
ｃ）高誘電性ポリマー又はオリゴマーと放射線硬化性組成物を含んで成る組成物から形成されるシーリング層で、該充填されたディスプレーセルをトップーシールすること、
ｄ）該トップ−シールされたディスプレーセルに接着層を適用すること、及び
ｅ）ラミネーション、コーティング、印刷、蒸着、スパッタリング又はそれらの組み合わせによって、該接着層のトップに、電極又は基材層を配置すること、及び場合により
ｆ）該シーリング及び接着層を硬化すること
を含んで成る半仕上げディスプレーパネルの製造方法。
６０．
二つの一時的基材層の間に充填されトップ−シールされるディスプレーセルを含んで成る半仕上げディスプレーパネルであって、
該充填されるディスプレーセルは、高誘電性ポリマー又はオリゴマーと放射線硬化性組成物を含んで成るトップ−シール組成物で、トップ−シールされる半仕上げディスプレーパネル。
６１．
ａ）第１の一時的基材層上の、充填されトップ−シールされるディスプレーセルのアレイ、及び
ｂ）高誘電性ポリマー又はオリゴマーと放射線硬化性組成物を含んで成る接着組成物で、該充填されトップ−シールされるディスプレーセルのトップにラミネートされる第２の一時的基材
を含んで成る半仕上げディスプレーパネル。
６２．
該ディスプレーセルは、マイクロカップ、マイクログルーブ又はマイクロチャンネルである上記６０．又は６１．に記載の半仕上げディスプレーパネル。
６３．
該マイクロカップを、エンボス加工、モールディング又はリソグラフィーで製造する上記６２．に記載の半仕上げディスプレーパネル。
６４．
該一時的基材は、剥離ライナーである上記６０．又は６１．に記載の半仕上げディスプレーパネル。
６５．
電気泳動ディスプレー又は液晶ディスプレーの接着特性及び物理機械特性を向上する方法であって、
ａ）一時的基材の剥離前又は剥離後、請求項３８、３９、４９、５０、６０又は６１に記載した半仕上げディスプレーパネルの接着層又は接着／シーリング層の触媒又は光開始剤を活性化すること、
ｂ）一時的基材を有さない該活性化された半仕上げディスプレーパネルを、第二電極又は基材層とラミネートすること、及び場合により
ｃ）該完成ディスプレーパネルを後硬化すること
を含んで成る方法。
６６．
パネルは、ロールの形態である上記３８．、３９．、４９．、５０．、６０．又は６１．に記載した半仕上げディスプレーパネル。
６７．
（ａ）電極層上の充填されるマイクロカップのアレイであり、該充填されるマイクロカップは、高誘電性ポリマー又はオリゴマーと放射線硬化性組成物を含んで成るトップ−シーリング層組成物で、トップ−シールされ、
（ｂ）該シールされるマイクロカップアレイ上の保護コーティング
を含んで成る完成ディスプレー又はデバイス。
６８．
（ａ）第一基材層又は電極層上の充填されトップ−シールされるマイクロカップのアレイであり、該セルは、高誘電性ポリマー又はオリゴマーと放射線硬化性組成物を含んで成るトップ−シール組成物で、トップ−シールされ、
（ｂ）該トップ−シールされるマイクロカップアレイ上の第二電極層であり、該第二電極層は、ラミネーション、コーティング、印刷、蒸着、スパッタリング又はそれらの組み合わせによって、該トップ−シールされるマイクロカップアレイ上に配置され、及び
（ｃ）該第二電極層上の保護コーティング
を含んで成る完成ディスプレー又はデバイス。
６９．
一つの電極層を含んで成る上記６７．又は６８．に記載の完成ディスプレー又はデバイス。
７０．
該保護コーティングは、粒状添加剤を含んで成る上記６７．又は６８．に記載の完成ディスプレー又はデバイス。
７１．
該電極層は、パターン電極を含んで成る上記６７．又は６８．に記載の完成ディスプレー又はデバイス。
７２．
グラフト可能ポリマー又はコポリマーを更に含んで成る上記１．に記載の組成物。
７３．
該グラフト可能ポリマー又はコポリマーは、ビニル又はアクリレート誘導体を含んで成る組成物と、ラジカル的に又は光化学的にグラフト可能である上記７２．に記載の組成物。
７４．
該グラフト可能ポリマー又はコポリマーは、セルロース誘導体又はポリビニルアルコール誘導体である上記７２．に記載の組成物。
７５．
該セルロース誘導体は、セルロースアセテートブチレート（ＣＡＢ）、セルロースアセテートプロピオネート（ＣＡＰ）、ヒドロキシプロピルセルロース（ＨＰＣ）、ヒドロキシブチルセルロース（ＨＢＣ）、ヒドロキシエチルセルロース（ＨＥＣ）、メチルセルロース（ＭＣ）又はカルボキシメチルセルロース（ＣＭＣ）である上記７４．に記載の組成物。
７６．
該ポリビニルアルコール誘導体は、ポリビニルアセタール、ポリビニルブチラール又はそれらのコポリマーである上記７４．に記載の組成物。
７７．
該グラフト可能ポリマーは、セルロースアセテート、セルロールアセテートブチレート、セルロースアセテートプロピオネート、ポリビニルアセタール又はそれらのコポリマーである上記７２．に記載の組成物。
７８．
光開始剤を更に含んで成る上記７２．に記載の組成物。
７９．
該光開始剤は、ベンゾフェノン、ＩＴＸ（イソプロピルチオキサントン）、ＢＭＳ（４（ｐ−トリルチオ）ベンゾフェノン）、イルガキュア６５１、９０７、３６９又は１８４である上記７８．に記載の組成物。
【実施例】
【００９６】
下記の例は、当業者が本発明をより明確に理解し、実施することができるように、与えられている。それらは、本発明の範囲を制限するものとして理解するべきではなく、単に本発明を説明し、本発明の代表例として理解するべきである。
【００９７】
【表２−１】
0004597955.tif 000004
【００９８】
【表２−２】
0004597955.tif 000005
【００９９】
製造例１
マイクロカップアレイの製造
製造例１Ａ  プライマーコート透明導電性フィルム（又は膜）
３３．２ｇのＥＢ６００（登録商標）（ＵＣＢ社、スマーナ（Smyrna）、ジョージア州）、１６．１２ｇのＳＲ３９９（登録商標）（サートマー社、エックストン（Exton）、ペンシルベニア州）、１６．１２ｇのＴＭＰＴＡ（ＵＣＢ社、スマーナ、ジョージア州）、２０．６１ｇのＨＤＯＤＡ（ＵＣＢ社、スマーナ、ジョージア州）、２ｇのイルガキュア（登録商標）３６９（チバ社（Ciba）、タリータウン（Tarrytown）、ニューヨーク州）、０．１ｇのイルガノックス（Irganox）（登録商標）１０３５（チバ社）、４４．３５ｇのポリ（エチルメタクリレート）（分子量＝５１５，０００、アルドリッチ社、ミルウォーキー、ウィスコンシン州）及び３９９．１５ｇのＭＥＫを含むプライマーコーティング溶液を十分に混合し、＃４ドローダウンバー（drawdown bar）を用いて、５ミル（mil）透明導電性フィルム（ＩＴＯ／ＰＥＴフィルム、５ミルＯＣ５０、ＣＰフィルム社（CP Films）、マーティンズヴィル（Martinsville）、バージニア州）にコートした。コートしたＩＴＯフィルムを１０分間６５℃のオーブン中で乾燥し、ＵＶコンベヤ（UV conveyer）（ＤＤＵ社（DDU）、ロサンジェルス、カリフォルニア州）を用いて、窒素下、１．８Ｊ／ｃｍ２のＵＶ光に暴露した。
【０１００】
製造例１Ｂ  マイクロカップの製造
【表３】
0004597955.tif 000006
【０１０１】
３３．１５ｇのＥＢ６００（登録商標）（ＵＣＢ社、スマーナ、ジョージア州）、３２．２４ｇのＳＲ３９９（登録商標）（サートマー社、エックストン、ペンシルベニア州）、６ｇのＥＢ１３６０（登録商標）（ＵＣＢ社、スマーナ、ジョージア州）、８ｇのハイカー１３００ｘ４３（反応性液晶ポリマー、ノベオン社（Noveon Inc.）、クリーブランド、オハイオ州）、０．２ｇのイルガキュア（登録商標）３６９（チバ社、タリータウン、ニューヨーク州）、０．０４ｇのＩＴＸ（イソプロピル−９Ｈ−チオキサンテン−９−オン、アルドリッチ社、ミルウォーキー、ウィスコンシン州）、０．１ｇのイルガノックス（登録商標）１０３５（チバ社、タリータウン、ニューヨーク州）及び２０．６１ｇのＨＤＤＡ（１，６−ヘキサンジオールジアクリレート、ＵＣＢ社、スマーナ、ジョージア州）を、室温で、約１時間スターパックミキサー（Stir-Pak mixer、コールパーマー社（Cole Parmer）、バーノン（Vernon）、イリノイ州）を用いて十分に混合し、約１５分間２０００ｒｐｍで遠心分離することで脱泡した。
【０１０２】
７２μｍ（縦）×７２μｍ（横）×３５μｍ（深さ）×１３μｍ（カップ同士の間の仕切り壁の上部表面の幅）のマイクロカップのアレイ用の４“×４”電極形成Ｎｉメールモールド上に、マイクロカップ組成物をゆっくりコートした。プラスチックブレードを用いて過剰の流体を取り除き、Ｎｉモールドの「谷」の中に穏やかに流し込んだ。コートしたＮｉモールドを６５℃のオーブンで５分間加熱し、製造例１Ａで製造したプライマーをコートしたＩＴＯ／ＰＥＴフィルムと、プライマー層がＮｉモールドと面するように、ＧＢＣイーグル５３ラミネーター（ＧＢＣ社（GBC）、ノースブルック、イリノイ州）を、ローラー温度１００℃、ラミネーション速度１フィート／分、ロールギャップ「ヘビーゲージ」で用いてラミネート（又は積層）した。２．５ｍＪ／ｃｍ２のＵＶ強度のＵＶ硬化ステーション（curing station）を用いて、５秒間パネルを硬化した。その後、ＩＴＯ／ＰＥＴフィルムを、Ｎｉモールドから３０度の剥離角度で剥離し、ＩＴＯ／ＰＥＴ上に４“×４”マイクロカップアレイを得た。モールドからのマイクロカップアレイの許容できる剥離が観察された。従って、ＵＶコンベヤ硬化システム（ＤＤＵ社、ロサンジェルス、カルフォルニア州）を１．７Ｊ／ｃｍ２のＵＶ用量で用いて、得られたマイクロカップアレイを更に後硬化した。
【０１０３】
製造例２Ａ
Ｒｆ−アミンの製造
【化１】
0004597955.tif 000007
【０１０４】
１７．８ｇのクライトックス（Krytox）（登録商標）メチルエステル（デュポン社（DuPont）、分子量＝約１７８０、ｇ＝約１０）を、１２ｇの１，１，２−トリクロロトリフルオロエタン（アルドリッチ社）及び１．５ｇのα，α，α−トリフルオロトルエン（アルドリッチ社）を含む溶媒混合物に溶かした。得られた溶液を、２５ｇのα，α，α−トリフルオロトルエンと３０ｇの１，１，２−トリクロロトリフルオロエタン中の７．３ｇのトリス（２-アミノエチル）アミン（アルドリッチ社）を含有する溶液中に、室温で撹拌しながら２時間かけて、一滴ずつ加えた。その後、混合物を更に８時間撹拌して、反応を完了させた。粗生成物のＩＲスペクトルは、１７８０ｃｍ−１のメチルエステルのＣ＝Ｏ伸縮の消失と１６９５ｃｍ−１のアミド生成物のＣ＝Ｏ伸縮の出現を明確に示した。溶媒をロータリーエバポレーション（rotary evaporation）により除去し、１００℃で４〜６時間、減圧して（又は真空で）、ストリッピングした。その後、粗生成物を、５０ｍｌのＰＦＳ２溶媒（パーフルオロポリエーテル、アウジモント社（Ausimont））に溶かし、２０ｍｌの酢酸エチルで３回抽出し、乾燥して、ＨＴ−２００に優れた溶解性を示す、１７ｇの精製した生成物（Ｒｆ−アミン１９００）を得た。
【０１０５】
例えば、Ｒｆ−アミン４９００（ｇ＝約３０）、Ｒｆ−アミン２０００（ｇ＝約１１）、Ｒｆ−アミン８００（ｇ＝約４）及びＲｆ−アミン６５０（ｇ＝約３）等の種々の分子量を有する他の反応性Ｒｆアミンも、同じ手順で合成してよい。
【０１０６】
製造例２Ｂ
電気泳動流体の製造
９．０５ｇのデスモジュール（登録商標）Ｎ３４００脂肪族ポリイソシアネート（バイエル社）及び０．４９ｇのトリエタノールアミン（９９％、ダウ社（Dow））を、３．７９ｇのＭＥＫ中に溶かした。得られた溶液に、１３ｇのＴｉＯ２Ｒ７０６（デュポン社）を加え、周囲の温度で、ローター−ステーターホモジナイザー（rotor-stator homogenizer）（IKA ULTRA-TURRAX T25, IKA WORKS）を用いて、２分間ホモジナイズした。１．６７ｇの１，５−ペンタンジオール（ＢＡＳＦ社）、１．３５ｇのポリプロピレンオキサイド（ｍｗ＝７２５、アルドリッチ社）、２．４７ｇのＭＥＫ及び０．３２ｇの２％ジブチルスズジラウレート（アルドリッチ社）ＭＥＫ溶液を含む溶液を加え、更に２分間ホモジナイズした。最終工程にて、４０．０ｇのＨＴ−２００（アウジモント社（Ausimonnt））中の、製造例２Ａで製造した０．９ｇのＲｆ−アミン４９００を加え、２分間ホモジナイズし、その後３３．０ｇのＨＴ−２００中追加の０．９ｇのＲｆ−アミン４９００を加え、低粘度のＴｉＯ２含有微粒子ディスパージョン（又は微粒子分散体）を得た。
【０１０７】
得られた微粒子ディスパージョンを、一夜間８０℃で加熱し、低せん断で攪拌し、粒子を後硬化した。得られたマイクロカプセルディスパージョンを４００メッシュ（３８μｍ）スクリーンを通して濾過し、濾過したディスパージョンの固形分は、ＩＲ−２００湿気分析機（Moisture Analyzer）（デンバーインスツルメンツ社：Denver Instrument Company）を用いて測定して、２９重量％であった。
【０１０８】
濾過したディスパージョンの平均粒子サイズは、ベックマンコールター社ＬＳ２３０粒子分析機（Beckman Coulter LS230 Particle Analyzer）を用いて測定し、約１〜２μｍであった。
【０１０９】
製造例３
マイクロカップの充填及びトップ−シーリング
製造例２で製造した６（乾燥）重量％のＴｉＯ２含有微粒子と１．３重量％のパーフッ素化された（完全にフッ素化された：perfluorinated）Ｃｕ−フタロシアニン色素（ＣｕＰｃ−Ｃ８Ｆ１７）をＨＴ−２００（アウジモント社）に含む１ｇの電気泳動流体を、＃０ドローダウンバーを用いて、製造例１Ｂで製造した４”×４”マイクロカップアレイの中に充填した。過剰の流体は、ゴムのブレードを用いてかきとった。
【０１１０】
【化２】
0004597955.tif 000008
【０１１１】
下記の各々の例で記載するシーリング組成物を、その後ユニバーサルブレードアプリケーター（Universal Blade Applicator）を用いて充填したマイクロカップ上に、目的とする厚さ約５〜６μｍでオーバーコートした。下記の各例で記載するように、トップ−シールしたマイクロカップアレイを硬化した。
【０１１２】
製造例４
電極層のラミネーション（又は積層）
下記の各例にもし記載されていない場合、第二の５ミルＩＴＯ／ＰＥＴ層を、別の接着層を用いないで、１２０℃で２０ｃｍ／分のライナー速度でラミネーターを用いて、シールしたマイクロカップ上に直接ラミネートした。
【０１１３】
得られたディスプレーのコントラスト比は、グレタグマクベス（GretagMacbeth）（登録商標）スペクトロリノ（Spectrolino）分光計を用いて、種々の電圧で方形の電流波形を用いて測定した。
【０１１４】
例１〜４
比較例１
１３．４６（乾燥）重量部のポリウレタンＩＰ９８２０−２０、０．５４（乾燥）重量部のポリイソシアネートＤＮ−１００及び０．１４（乾燥）重量部の触媒Ｋ−ＫＡＴ３４８から成るトップ−シーリング／接着組成物を、４３重量部のＭＥＫ、３４．４重量部のＩＰＡｃ及び８．６重量部のシクロヘキサノン（ＣＨＯ）に溶解し、使用前に、１分間、音波浴中で脱泡した。
【０１１５】
トップ−シーリング溶液を、製造例３の第一部に基づいて製造した充填したマイクロカップ上に、ドクターブレード（doctor blade）を用いてオーバーコートし、１０分間風乾し、２分間８０℃オーブンで加熱して、充填したマイクロカップアレイ上にシームレスシーリングを形成した。トップ−シールしたマイクロカップアレイを製造例４に記載したＩＴＯ／ＰＥＴフィルム（５ミル）に直接ラミネートし、その後８０℃で６０分間後硬化し、６５℃で一夜間後硬化を続けた。
２０、３０及び４０ボルトでのコントラスト比を測定し、各々５．８、１１．８及び１２．６であった。
【０１１６】
例２
トップ−シーリング／接着組成物が、０．７（乾燥）重量部のＵＶ硬化性ポリウレタンオリゴマー（ＣＮ９８３）及び０．０７（乾燥）重量部のイルガキュア９０７を更に含むことを除いて、比較例１のトップ−シーリング及びラミネーションと同じ手順を行った。
ラミネーション後、２．５６Ｗ／ｃｍ２（これは０．８５６Ｊ／ｃｍ２に等価）の強度のＵＶコンベヤを１０フィート／分の速度で２回通すことで、試料をＵＶ硬化させ、その後８０℃で６０分間後硬化し、６５℃で一夜間後硬化を続けた。
２０、３０及び４０ボルトでのコントラスト比を測定し、各々９．８、１２．６及び１３．８であった。ＵＶ硬化性トップ−シーリング／接着組成物は、試験した全ての電圧でコントラスト比の優れた向上を示した。
【０１１７】
例３
トップ−シーリング／接着組成物が、１．４（乾燥）重量部のＵＶ硬化性ポリウレタンオリゴマー（ＣＮ９８３）及び０．０７（乾燥）重量部のイルガキュア９０７を更に含むことを除いて、比較例１のシーリング及びラミネーションと同じ手順を行った。
ラミネーション後、２．５６Ｗ／ｃｍ２（これは０．８５６Ｊ／ｃｍ２に等価）の強度のＵＶコンベヤを１０フィート／分の速度で２回通すことで、ＵＶ硬化させ、その後８０℃で６０分間後硬化し、６５℃で一夜間後硬化を続けた。
２０、３０及び４０ボルトでのコントラスト比を測定し、各々１２．３、１５．１及び１６．２であった。ＵＶ硬化性トップ−シーリング／接着組成物は、試験した全ての電圧でコントラスト比の優れた向上を示した。
【０１１８】
例４
トップ−シーリング／接着組成物が、２．８（乾燥）重量部のＵＶ硬化性ポリウレタンオリゴマー（ＣＮ９８３）及び０．０７（乾燥）重量部のイルガキュア９０７を更に含むことを除いて、比較例１のトップ−シーリング及びラミネーションと同じ手順を行った。
ラミネーション後、２．５６Ｗ／ｃｍ２（これは０．８５６Ｊ／ｃｍ２に等価）の強度のＵＶコンベヤを１０フィート／分の速度で２回通すことで、ＵＶ硬化させ、その後８０℃で６０分間後硬化し、６５℃で一夜間後硬化を続けた。
２０、３０及び４０ボルトでのコントラスト比を測定し、各々１１．２、１２．６及び１３．２であった。
【０１１９】
ＵＶ硬化性ポリウレタンアクリレートを含んで成る全てのシーリング／接着組成物は、試験した全ての電圧においてコントラスト比の優れた向上を示すことが、例１〜４から明らかである。トップ−シールされたマイクロカップアレイと第二のＩＴＯ／ＰＥＴ層との間の接着は、著しく向上されることも剥離試験から見出された。ＵＶ硬化性オリゴマー／モノマーも、充填され／シールされるマイクロカップと第二のＩＴＯ／ＰＥＴ層との間の接触を著しく向上するようにみえる。
【０１２０】
例５〜７
温度許容度（ラチチュード）
熱電モジュールを用いて、±２０Ｖ、０．２Ｈｚで、温度許容度検討のためにディスプレーの動作温度を制御した。光ファイバーケーブルからの入射光を、試料ディスプレーに４５度の角度で入射した。反射光を、９０度（ディスプレー表面に対して垂直）の角度で集め、光電検出器により検知した信号をオシロスコープのスクリーンに表示した。２０℃〜８０℃の種々の操作温度での光学信号強度を記録して、２０℃で測定される信号に標準化した。
【０１２１】
比較例５
１２．４８（乾燥）重量部のポリウレタンＩＰ９８２０−２０、０．５２（乾燥）重量部のポリイソシアネートＤＮ−１００及び０．１３（乾燥）重量部の触媒Ｋ−ＫＡＴ３４８から成るトップ−シーリング／接着組成物を、６０．８重量部のＭＥＫ、２１．７重量部のＩＰＡｃ及び４．３重量部のＣＨＯに溶解し、使用する前に、１分間、音波浴中で脱泡した。
【０１２２】
ディスプレー試料作製手順は、比較例１に記載のものと同様である。２０Ｖ／２０℃で１１．４８のコントラスト比を得、２０、５０及び８０℃で標準化光学信号強度を測定し、各々１００、８６及び７８であった。
【０１２３】
例６
トップ−シーリング／接着組成物が、１．９５（乾燥）重量部のＵＶ硬化性ポリウレタンオリゴマー（Ｅ８８０７）及び０．０９（乾燥）重量部のイルガキュア９０７を更に含むことを除いて、比較例５のトップ−シーリング及びラミネーションと同じ手順を行った。
ラミネーション後、２．５６Ｗ／ｃｍ２（これは０．８５６Ｊ／ｃｍ２に等価）の強度のＵＶコンベヤを１０フィート／分の速度で２回通すことで、ＵＶ硬化させ、その後８０℃で６０分間後硬化し、６５℃で一夜間後硬化を続けた。
【０１２４】
２０Ｖ／２０℃で１１．０のコントラスト比を得た。コントラスト比は、比較例５のものと匹敵するものであったが、トップ−シーリング／接着組成物に放射線硬化性成分を組み合わせることで、温度許容度の著しい向上を達成した。２０、５０及び８０℃で標準化光学信号強度を測定し、各々１００、９６及び９０であった。
【０１２５】
例７
トップ−シーリング／接着組成物が、２．６（乾燥）重量部のＵＶ硬化性ポリウレタンオリゴマー（ＣＮ９８３）及び０．０９（乾燥）重量部のイルガキュア９０７を更に含むことを除いて、比較例５のトップ−シーリング及びラミネーションと同じ手順を行った。
ラミネーション後、２．５６Ｗ／ｃｍ２（これは０．８５６Ｊ／ｃｍ２に等価）の強度のＵＶコンベヤを１０フィート／分の速度で２回通すことで、ＵＶ硬化させ、その後８０℃で６０分間後硬化し、６５℃で一夜間後硬化を続けた。
【０１２６】
２０Ｖ／２０℃で１０．７のコントラスト比を得た。コントラスト比は、比較例５のものと匹敵するものであったが、トップ−シーリング／接着組成物に放射線硬化性成分を組み合わせることで、温度許容度の著しい向上を達成した。２０、５０及び８０℃で標準化光学信号強度を測定し、各々１００、９８及び１００であった。
【０１２７】
ＵＶ硬化性ポリウレタンアクリレートを含んで成る全てのシーリング／接着組成物は、著しく広い動作温度許容度を示すことが例５〜７から明らかである。シールされたマイクロカップアレイと第二のＩＴＯ／ＰＥＴ層との間の接着も、著しく向上したことが、剥離試験から見出された。
【０１２８】
例８〜１１
温度許容度、グリーンタイム及び高速硬化方法
比較例８
７０重量部のＭＥＫに溶解した１５（乾燥）重量部のポリウレタンＩＳ９８１５−２０を含むトップ−シーリング／接着組成物を、使用する前に、１分間音波浴で脱泡した。
ドクターブレードを用いて製造例３に基づいて製造した充填したマイクロカップ上に、シーリング溶液をオーバーコートし、１０分間風乾して、２分間８０℃のオーブンで加熱し、充填したマイクロカップアレイ上にシームレスシーリングを形成した。トップ−シールされたマイクロカップアレイを製造例４で説明したように５ミルＩＴＯ／ＰＥＴフィルム上に直接ラミネートした。
【０１２９】
２０Ｖ／２０℃のコントラスト比は、あまりに低すぎるので、グレタグマクベス・スペクトロリノ分光計により測定できず、２０、５０及び８０℃の標準化光学信号強度を測定し、各々１００、２４及び１０であった。
【０１３０】
例９
９．１（乾燥）重量部のポリウレタンＩＳ９８１５−２０、３．９重量部のＣＮ９８３及び０．０８重量部のイルガキュア９０７を含むトップ−シーリング／接着組成物を、４１．３重量部のＭＥＫ、４１．３重量部のＩＰＡｃ及び４．３重量部のＣＨＯに溶解した。得られた溶液を、使用する前に、１分間音波浴で脱泡した。
ディスプレー試料製造手順は、比較例８に記載のものと同様である。ラミネート後、２．５６Ｗ／ｃｍ２（これは０．８５６Ｊ／ｃｍ２に等価）のＵＶ強度のＵＶコンベヤを１０フィート／分の速度で２回通すことで、ＵＶ硬化させた。
【０１３１】
コントラスト比と温度許容度の両方の著しい向上が、トップ−シーリング／接着層にＵＶ硬化性成分を組み合わせることで、達成された。２０Ｖ／２０℃で１１．０のコントラスト比、１００、８３及び６２の標準化光学信号強度を、２０、５０及び８０℃で、各々得た。
【０１３２】
例１０
１０．４（乾燥）重量部のポリウレタンＩＳ９８１５−２０、２．８（乾燥）重量部のＥ８３０１、０．０８（乾燥）重量部のイルガキュア９０７、４１．３重量部のＭＥＫ、４１．３重量部のＩＰＡｃ及び４．３重量部のＣＨＯを含む溶液で、トップ−シーリング／接着組成物を置き換えた以外は、例９と同じ手順を繰り返した。
【０１３３】
コントラスト比と温度許容度の両方の著しい向上が、トップ−シーリング／接着層にＵＶ硬化性成分を組み合わせることで、達成された。２０Ｖ／２０℃で１２．０のコントラスト比を、１００、８６及び６６の標準化光学信号強度を、２０、５０及び８０℃で、各々得た。
【０１３４】
例１１
９．７５（乾燥）重量部のポリウレタンＩＳ９８１５−２０、２．６（乾燥）重量部のＣＮ９８３、０．６５重量部のＥ８３０１、０．０４（乾燥）重量部のイルガキュア９０７、０．０４重量部のイルガキュア３６９、４１．３重量部のＭＥＫ、４１．３重量部のＩＰＡｃ及び４．３重量部のＣＨＯを含む溶液で、トップ−シーリング／接着組成物を置き換えた以外は、例９と同じ手順を繰り返した。
【０１３５】
コントラスト比と温度許容度の両方の著しい向上が、トップ−シーリング／接着層にＵＶ硬化性成分を組み合わせることで、達成された。２０Ｖ／２０℃で１１．７のコントラスト比を得、１００、９１及び８７の標準化光学信号強度を、２０、５０及び８０℃で、各々得た。
【０１３６】
ＵＶ硬化性ポリウレタンアクリレートを含んで成る全てのトップ−シーリング／接着組成物は、著しくより広い動作温度許容度を示すことが例８〜１１から明らかである。シールされたマイクロカップアレイと第二のＩＴＯ／ＰＥＴ層との間の接着が著しく向上したことも、剥離試験から見出された。数日後に、シーリング溶液のレオロジー特性に全く変化がなかったことが見出された。更に、ラミネート後にシーリング層の硬化を１０フィート／分のコンベヤ速度で完了できる例９〜１１では、時間のかかる熱後硬化を必要としない。
【０１３７】
例１２〜１３
半仕上げディスプレーパネル
例１２
ラジカルタイプのＵＶ硬化性接着及びシーリング層
１１．９（乾燥）重量部のポリウレタンＩＳ９８１５−２０、２．１重量部のＣＮ９８３及び０．１重量部のイルガキュア９０７、４０．８重量部のＭＥＫ、４０．８重量部のＩＰＡｃ及び４．３重量部のＣＨＯを含むトップ−シーリング溶液を製造し、使用する前に、１分間音波浴で脱泡した。マイクロカップアレイを比較例１で記載したように充填し、トップ−シールした。シーリング層の目標の（乾燥）厚は、約３〜４μｍであった。
【０１３８】
トップ−シールされたマイクロカップアレイを、同じ二つの片に切った。それらの一つを、製造例４で記載したようにＩＴＯ／ＰＥＴフィルム（５ミル）上に直接ラミネートした。ラミネート後、２．５６Ｗ／ｃｍ２（これは０．８５６Ｊ／ｃｍ２に等価）の強度のＵＶコンベヤを１０フィート／分の速度で２回通すことで、試料をＵＶ硬化させた。この片を、性能評価の対照標準として用いた。１０、２０、３０及び４０ボルトでコントラスト比を測定して、各々４，８、１５及び１５であった。
【０１３９】
トップ−シールされたマイクロカップアレイのもう半分を用いて、半仕上げディスプレーパネル構造を製造した。最初に、３Ｍ５００２一時的基材とラミネートし、室温でＵＶコンベヤ（ＤＤＵ社、ロサンジェルス、カリフォルニア州、用量：１．７１２Ｊ／ｃｍ２）で硬化した。ＵＶ暴露後、一時的基材を除去した。
【０１４０】
４．０（乾燥）重量部のポリウレタンＩＰ９８２０−１５、１重量部のエバークリル（Ebercry）１２９０、０．０７５重量部のイルガキュア９０７、８５．５重量部のＭＥＫ及び９．５重量部のＣＨＯを含む接着組成物を十分に混合し、使用する前に、５分間音波を照射した。溶液を、＃１２ワイヤーロッド（約１５μｍの目標厚さ）を用いて、３Ｍ５００２一時的基材上にコートし、１０分間、６５℃のオーブンで乾燥した。
【０１４１】
充填されシールされたマイクロカップアレイ上に、８０℃で接着剤コート一時的基材をラミネートすることによって、一時的基材／接着剤／トップ−シールされたマイクロカップアレイのサンドイッチ構造を製造した。
【０１４２】
得られたサンドイッチ構造とＩＴＯ／ガラスプレートを、８０℃で少なくとも２分間予め調整（又はプレコンディション）した。ＥＰＤアセンブリを完成するために、一時的基材をサンドイッチ構造から除去し、トップ−シールされたマイクロカップアレイ／接着剤を引き続きＩＴＯ／ガラスプレート上に８０℃でラミネートした。ＤＤＵ社ＵＶコンベヤシステムを０．８６Ｊ／ｃｍ２の用量で用いて、ＩＴＯ／ガラス側から、ＥＰＤパネルを、更に後硬化した。１０、２０、３０及び４０ボルトで駆動するコントラスト比を測定し、各々５、１２、１５及び１５であった。半仕上げディスプレーパネルの追加の接着層は、特に低電圧駆動時に、わずかにより良好なディスプレーパネル性能の劣化を伴うが、より良好なラミネート品質を生ずる。たとえ、一時的基材／接着剤／トップ−シールされたマイクロカップアレイのサンドイッチ構造を一週間以上４０℃で老化した後であっても、更に、剥離／接着剤／トップ−シールされたマイクロカップは、満足なラミネート特性を示した。
【０１４３】
例１３
カチオン性ＵＶ硬化性接着剤
１４．２６（乾燥）重量部のポリウレタンＩＳ９８１５−２０、０．５９重量部のＤＮ１００、０．１５重量部の触媒Ｋ−ＫＡＴ３４８、５７．０５重量部のＭＥＫ、２７．９５重量部のＩＰＡｃを含むトップ−シーリング溶液を製造し、使用する前に、１分間音波浴で脱泡した。マイクロカップアレイを比較例１で記載したように充填し、トップ−シールした。シーリング層の目標の（乾燥）厚は、約３〜４μｍであった。
【０１４４】
トップ−シールされたマイクロカップアレイを、同じ二つの片に切った。それらの一つを、製造例４で記載したようにＩＴＯ／ＰＥＴフィルム（５ミル）上に直接ラミネートした。ラミネート後、試料を８０℃のオーブンで１時間後硬化し、６５℃で１２時間後硬化した。この片を、性能評価の対照標準として用いた。１０、２０、３０及び４０ボルトでコントラスト比を測定して、各々５，８、９及び９であった。
【０１４５】
トップ−シールされたマイクロカップアレイのもう半分を用いて、半仕上げディスプレーパネル構造を製造した。
【０１４６】
５．９７（乾燥）重量部のポリウレタンＩＳ９８２０−１５、３．９８重量部のロクタイト３３３５、０．５２重量部のシラキュア（Cyracure）ＵＶＩ−６９７４、８９．５３重量部のＭＥＫを含んで成る接着組成物を十分に混合し、使用前に５分間音波照射した。溶液を、＃６ワイヤーロッドを用いて（目標厚さ約１．５μｍ）、３Ｍ５００２一時的基材上にコートし、６５℃のオーブンで１０分間乾燥した。
【０１４７】
接着剤コート一時的基材を、充填されシールされたマイクロカップアレイ上に１２０℃でラミネートすることで、一時的基材／接着剤／トップ−シールされたマイクロカップアレイのサンドイッチ構造を準備した。
【０１４８】
得られたサンドイッチ構造とＩＴＯ／ガラスプレートを、８０℃で少なくとも２分間予め調整した。ＥＰＤアセンブリを完成するために、一時的基材を、サンドイッチ構造から取り除き、トップ−シールされたマイクロカップアレイ／接着剤を、開放空気で３０分間ＤＤＵ社ＵＶコンベヤに保管して、その後１．０８Ｊ／ｃｍ２のＵＶ光に暴露し、引き続き１２０℃でＩＴＯ／ガラスプレート上にラミネートした。得られたＥＰＤパネルを、８０℃で１．５時間オーブン中で更に後硬化し、その後６５℃で１２時間後硬化した。１０、２０、３０及び４０ボルトで駆動されるコントラスト比を測定し、各々５、７、８及び９であった。追加の接着層は、著しい性能（コントラスト）低下を伴うことなく、より良好なラミネーション品質を与えた。たとえ一時的基材／接着剤／トップ−シールされたマイクロカップアレイのサンドイッチ構造を４０℃で一週間以上老化させた後であっても、剥離／接着剤／トップ−シールされたマイクロカップは、満足なラミネーション特性を示した。ＵＶ暴露工程（一時的基材をサンドイッチから剥離後）と引き続くラミネート工程の間に８０℃で３０分以上、室温で１２時間以上のグリーンタイムも観察された。
【０１４９】
例１４
１１．６（乾燥）重量部のＣＡＰＡ６８０６（ヒドロキシル末端ポリカプロラクトン、トリ−イソ社）、２．３（乾燥）重量部のＵＶ硬化性ウレタンアクリレートオリゴマー（ＣＮ９８３）及び０．１６重量部の光開始剤、イルガキュア９０７から成るトップ−シーリング組成物を、８２重量部のＭＥＫに溶解し、使用する前に、１分間音波浴で脱泡した。
【０１５０】
試料を、５０℃、８０％相対湿度で１．５ボルト／μｍの電界で連続的なスイッチングに付した。試料のコントラスト比を各期間について測定し、全スイッチング期間のコントラスト比の変化のパーセンテージ（又は百分率）をモニターした。試験結果から、４０時間の連続スイッチング後に、コントラスト比の低下をほとんど認めなかった。
【０１５１】
例１５
５．８（乾燥）重量部のポリウレタンＩＳ９８１５−２０、５．８（乾燥）重量部のＣＡＰＡ６８０６、２．３（乾燥）重量部のＵＶ硬化性ウレタンアクリレートオリゴマー（ＣＮ９８３）及び０．１６（乾燥）重量部の光開始剤、イルガキュア９０７から成るトップ−シーリング組成物を、４０．８重量部のＭＥＫ、４０．８重量部のＩＰＡｃ及び４．４重量部のシクロヘキサノン（ＣＨＯ）の混合物に溶解し、使用する前に、１分間音波浴で脱泡した。
【０１５２】
試料を、５０℃、８０％相対湿度で１．５ボルト／μｍの電界で連続的なスイッチングに付した。試料のコントラスト比を各期間について測定し、全スイッチング期間のコントラスト比の変化のパーセンテージをモニターした。試験結果から、４０時間の連続スイッチング後に、コントラスト比の低下をほとんど認めなかった。
【０１５３】
例１６
１１．９０（乾燥）重量部のポリウレタンＩＳ９８１５−２０、０．６３（乾燥）重量部のＢ−９８（ポリビニルブチラール、ソルティア社）、２．５（乾燥）重量部のポリエステルアクリレートＵＶ硬化性オリゴマー（Ｅｂ８１０）、０．６３（乾燥）重量部のシリコンアクリレートＵＶ硬化性オリゴマー（Ｅｂ１３６０）及び０．０８（乾燥）重量部の光開始剤イルガキュア９０７から成るトップ−シーリング組成物を８４．２６重量部のＭＥＫに溶かし、使用前に１分間音波浴で脱泡した。
【０１５４】
試料のコントラスト比及び電気光学応答時間を測定した。Ｂ−９８を含まない試料と比較すると、ＥＰＤのコントラスト比と応答時間は向上した。
【０１５５】
本発明をその具体的な態様を参照して説明したが、種々の変更をなし得、本発明の真の精神と範囲から離れることなく均等物で置換できることを、当業者であれば理解すべきである。更に、多くの変更を行い、本発明の目的、精神及び範囲に、特定の条件、材料、組成物、方法、方法の工程又は工程等を適合（又は改変して）してよい。全てのそのような変更は、添付した特許請求の範囲の範囲内であるように意図される。
【図面の簡単な説明】
【０１５６】
【図１】図１は、マイクロカップテクノロジーによって製造したディスプレーセルを示す。
【図２】図２は、一時的基材を有する半仕上げディスプレーパネルの典型的なジャンボロールと、該一時的基材を剥離すること及びその後例えば薄膜トランジスター（ＴＦＴ）等の第二基材又は電極層上にパネルをラミネートすることを含んで成る製造方法によって製造される完成アクティブマトリックスディスプレーを示す。
【図１】
0004597955.tif 000009
【図２】
0004597955.tif 000010